(57)【要約】【課題】【解決手段】実施例は、半導体基板、前記半導体基板上に配置され、互いに離隔する複数のパターンを含むパターン層、前記パターン層上に配置される窒化物半導体層、及び第１導電型半導体層、活性層、及び第２導電型半導体層を含み、前記窒化物半導体層上に配置される半導体構造物を含み、前記パターン層の熱伝導度は前記半導体基板の熱伝導度、及び前記半導体構造物の熱伝導度より高い。【選択図】  図２
2019501541.tif 000002
【特許請求の範囲】
【請求項１】
半導体基板；
前記半導体基板上に配置され、互いに離隔する複数のパターンを含むパターン層；
前記パターン層上に配置される窒化物半導体層；及び
第１導電型半導体層、活性層、及び第２導電型半導体層を含み、前記窒化物半導体層上に配置される半導体構造物を含み、
前記パターン層の熱伝導度は前記半導体基板の熱伝導度、及び前記半導体構造物の熱伝導度より高い、半導体素子。
【請求項２】
前記発光構造物の上部面の平面形状は第１辺、第２辺、及び第３辺を含む直角三角形であり、前記第１辺と前記第２辺間の角度は第１角度、前記第１辺と前記第３辺間の角度は第２角度、前記第２辺と前記第３辺間の角度は第３角度であり、
前記第１角度は直角、前記第２角度又は前記第３角度は２５°〜６５°である、請求項１に記載の半導体素子。
【請求項３】
前記発光構造物の上部面の形状は第１辺、第２辺、及び第３辺を含む直角三角形であり、第１周長と第２周長の比率は１．１〜１．２５であり、
前記第１周長は前記第１辺、前記第２辺、及び前記第３辺の和であり、
前記第２周長は前記発光構造物の上部面の面積と同一の面積を有する正三角形の周長である、請求項１に記載の半導体素子。
【請求項４】
前記パターン層はＡｌＮ層である、請求項１に記載の半導体素子。
【請求項５】
前記複数のパターンはストライプ（ｓｔｒｉｆｅ）状であり、
前記複数のパターンのそれぞれの幅は１０μｍ〜２０μｍであり、
前記複数のパターン間の離隔距離は２μｍ〜４μｍである、請求項１に記載の半導体素子。
【請求項６】
前記複数のパターンのそれぞれは円板形又は多面体形であり、
前記複数のパターンのそれぞれの直径は２μｍ〜５μｍであり、
前記複数のパターン間の離隔距離は０．４μｍ〜１．５μｍである、請求項１に記載の半導体素子。
【請求項７】
垂直方向に前記複数のパターンのそれぞれの幅又は直径は減少し、前記垂直方向は前記半導体基板から前記半導体構造物に向かう方向である、請求項１に記載の半導体素子。
【請求項８】
前記パターン層は透光性の絶縁物質である、請求項１に記載の半導体素子。
【請求項９】
前記パターン層は前記半導体基板の中心から外周の方向に第１〜第ｎパターンを含み、
前記第１〜第ｎパターンのそれぞれはリング形であり、
第ｎ−１パターンは第ｎパターンの内周面の内側に位置する前記半導体基板の上部面に配置される、請求項１に記載の半導体素子。
【請求項１０】
前記半導体基板の上面の全面積に対して前記パターン層が占める面積は７０％以上である、請求項５に記載の半導体素子。
【発明の詳細な説明】
【技術分野】
【０００１】
実施例は半導体素子に関するものである。
【背景技術】
【０００２】
窒化物半導体素子において窒化物を成長させる基板としてサファイア基板を主に使用する。すなわち、サファイア基板に窒化物、例えばＧａＮをエピタキシャル成長させて発光素子、例えばＬＥＤを製作する。サファイア基板は堅固で高温によく耐えるので、高温のエピタキシャル成長に相応しいが、異種物質による結晶欠陥が多いことが欠点である。
【０００３】
このような結晶欠陥を減らすために窒化物半導体をエピタキシャル成長させるための基板として半導体基板を使うことができる。このような半導体基板としてＧａＮ基板を使うことができる。
【０００４】
窒化物半導体光素子は、携帯電話のバックライト（ｂａｃｋｌｉｇｈｔ）、キーパッド、電光板、照明装置などの各種の製品の光源に応用されている。特に、デジタル製品が進化するにつれて、より高い輝度と高い信頼性を有する窒化物半導体光素子に対する要求が増加している。
【０００５】
それだけでなく、光検出器又は太陽電池のような受光素子も、半導体の３−５族又は２−６族化合物半導体物質で製作する場合、素子材料の開発によって多様な波長領域の光を吸収して光電流を生成することにより、ガンマ線からラジオ波長領域まで多様な波長領域の光を用いることができる。また、早い応答速度、安全性、環境に優しさ及び素子材料の容易な調節の利点を有するので、電力制御又は超高周波回路又は通信用モジュールにも容易に用いることができる。
【０００６】
したがって、半導体素子は光通信手段の送信モジュール、ＬＣＤ（Ｌｉｑｕｉｄ  Ｃｒｙｓｔａｌ  Ｄｉｓｐｌａｙ）表示装置のバックライトを構成する冷陰極蛍光ランプ（ＣＣＦＬ：Ｃｏｌｄ  Ｃａｔｈｏｄｅ  Ｆｌｕｏｒｅｓｃｅｎｃｅ  Ｌａｍｐ）を取り替える発光ダイオードバックライト、蛍光灯又は白熱電球を取り替えることができる白色発光ダイオード照明装置、自動車ヘッドライト及び信号灯及びガス又は火事を感知するセンサーなどにまで応用が拡大されている。また、半導体素子は高周波応用回路又はその他の電力制御装置、通信用モジュールにまで応用が拡大されることができる。
【発明の概要】
【発明が解決しようとする課題】
【０００７】
実施例は放熱効果を向上させることができ、温度上昇に起因する発光効率の低下を防止することができる半導体素子を提供する。
【課題を解決するための手段】
【０００８】
実施例による半導体素子は、半導体基板；前記半導体基板上に配置され、互いに離隔する複数のパターンを含むパターン層；前記パターン層上に配置される窒化物半導体層；及び第１導電型半導体層、活性層、及び第２導電型半導体層を含み、前記窒化物半導体層上に配置される半導体構造物を含み、前記パターン層の熱伝導度は前記半導体基板の熱伝導度、及び前記半導体構造物の熱伝導度より高い。
【０００９】
前記発光構造物の上部面の平面形状は第１辺、第２辺、及び第３辺を含む直角三角形であり、前記第１辺と前記第２辺間の角度は第１角度、前記第１辺と前記第３辺間の角度は第２角度、前記第２辺と前記第３辺間の角度は第３角度であり、前記第１角度は直角、前記第２角度又は前記第３角度は２５°〜６５°であってもよい。
【００１０】
前記発光構造物の上部面の形状は第１辺、第２辺、及び第３辺を含む直角三角形であり、第１周長と第２周長の比率は１．１〜１．２５であり、前記第１周長は前記第１辺、前記第２辺、及び前記第３辺の和であり、前記第２周長は前記発光構造物の上部面の面積と同一の面積を有する正三角形の周長であってもよい。
【００１１】
前記パターン層はＡｌＮ層であってもよい。
【００１２】
前記複数のパターンはストライプ（ｓｔｒｉｆｅ）状であり、前記複数のパターンのそれぞれの幅は１０μｍ〜２０μｍであり、前記複数のパターン間の離隔距離は２μｍ〜４μｍであってもよい。
【００１３】
前記複数のパターンのそれぞれは円板形又は多面体形であり、前記複数のパターンの各直径は２μｍ〜５μｍであり、前記複数のパターン間の離隔距離は０．４μｍ〜１．５μｍであってもよい。
【００１４】
垂直方向に前記複数のパターンのそれぞれの幅又は直径は減少し、前記垂直方向は前記半導体基板から前記半導体構造物に向かう方向であってもよい。
【００１５】
前記パターン層は透光性の絶縁物質であってもよい。
【００１６】
前記パターン層は前記半導体基板の中心から外周の方向に第１〜第ｎパターンを含み、前記第１〜第ｎパターンのそれぞれはリング形であり、第ｎ−１パターンは第ｎパターンの内周面の内側に位置する前記半導体基板の上部面に配置されることができる。
【００１７】
前記半導体基板の上面の全面積に対して前記パターン層が占める面積は７０％以上であってもよい。
【発明の効果】
【００１８】
実施例は放熱効果を向上させることができ、温度上昇に起因する発光効率の低下を防止することができる。
【図面の簡単な説明】
【００１９】
【図１】実施例による半導体素子の斜視図である。
【図２】図１に示した半導体素子のＡＢ方向の断面図である。
【図３】図２に示したパターン層の一実施例を示す図である。
【図４】図２に示したパターン層の他の実施例を示す図である。
【図５】図２に示したパターン層のさらに他の実施例を示す図である。
【図６】図２に示したパターン層のさらに他の実施例を示す図である。
【図７】他の実施例による半導体素子の斜視図である。
【図８】図７に示した半導体素子のＡＢ方向の断面図である。
【図９】ＡｌＮパターン層及び他の透光性物質の熱伝導度と熱膨張係数を示す図である。
【図１０ａ】他の実施例による半導体素子のパターン層を示す図である。
【図１０ｂ】他の実施例による半導体素子のパターン層を示す図である。
【図１０ｃ】他の実施例による半導体素子のパターン層を示す図である。
【図１０ｄ】他の実施例による半導体素子のパターン層を示す図である。
【図１１】実施例による半導体素子パッケージを示す断面図である。
【図１２】実施例による照明装置を示す図である。
【図１３】実施例による表示装置を示す図である。
【図１４】他の実施例による半導体素子パッケージを示す図である。
【図１５】さらに他の実施例による半導体素子の斜視図である。
【図１６】図１５に示した半導体素子の上部面を示す図である。
【図１７】実施例による半導体素子の高さによる光抽出効率を示す図である。
【図１８】図１５に示した半導体素子の少なくとも一つの角度による第１周長と第２周長の比を示すグラフである。
【図１９】ＥＬＯＧ成長方式を用いた窒化物系半導体の成長を示した図である。
【図２０】Ｐｅｎｄｅｏ成長方式を用いた窒化物系半導体の成長を示した図である。
【図２１】実施例による照明装置を示す図である。
【図２２】実施例による表示装置を示す図である。
【発明を実施するための形態】
【００２０】
以下、実施例は添付図面及び実施例についての説明によって明らかになるであろう。実施例の説明において、それぞれの層（膜）、領域、パターン又は構造物が基板、各層（膜）、領域、パッド又はパターンの“上（ｏｎ）”に又は “下（ｕｎｄｅｒ）”に形成されるものとして記載される場合、“上（ｏｎ）”と“下（ｕｎｄｅｒ）”は“直接（ｄｉｒｅｃｔｌｙ）”又は “他の層を介して（ｉｎｄｉｒｅｃｔｌｙ）”形成されるものを全て含む。また、各層の上又は下に対する基準は図面に基づいて説明する。また、同じ参照番号は図面の説明で同じ要素を指示する。
【００２１】
半導体素子は発光素子、受光素子などの各種の電子素子を含むことができ、発光素子と受光素子のそれぞれは第１導電型半導体層、活性層及び第２導電型半導体層を含むことができる。
【００２２】
例えば、実施例による半導体素子は発光素子であってもよい。発光素子は、電子と正孔が再結合することによって光を放出し、この光の波長は物質固有のエネルギーバンドギャップによって決定される。よって、放出される光は前記物質の組成によって違うことがある。
【００２３】
図１は実施例による半導体素子１００の斜視図を示し、図２は図１に示した半導体素子１００のＡＢ方向の断面図を示す。
【００２４】
図１及び図２を参照すると、半導体素子１００は、基板１１０、パターン層１１５、窒化物半導体層１２０、半導体構造物１３０、第１電極１４２、及び第２電極１４４を含む。
【００２５】
基板１１０は窒化物半導体基板であってもよい。例えば、基板１１０はＡｌｘＧａ１−ｘＮ（０≦≦ｘ≦≦０．５）の組成式を有する半導体でなることができる。
【００２６】
例えば、基板１１０は、ＧａＮ層、又はＡｌＧａＮ層の少なくとも１種を含むことができ、単一層又は複数層でなることができる。基板１１０は透光性であってもよい。
【００２７】
側面を通じて抽出される光の比率を高めるために、基板１１０は五面体、例えば三角柱状であってもよいが、これに限定されるものではなく、他の実施例では、六面体、例えば四角柱状であるってもよい。
【００２８】
例えば、基板１１０の隣接した２個の側面間の内角θ１、θ２、又はθ３は鋭角、例えば４５°又は６０°であってもよい。
【００２９】
パターン層１１５は基板１１０の上面１１１上に配置され、基板１１０及び半導体構造物１２０の熱を放出する又は半導体構造物と基板の間で熱を伝導する役割をすることができる。
【００３０】
すなわち、パターン層１１５は、半導体素子１００の熱伝導度を向上させるために、基板１１０と半導体構造物１３０の間に配置されることができる。
【００３１】
パターン層１１５の熱伝導度は基板１１０の熱伝導度より高くてもよい。
【００３２】
また、パターン層１１５の熱伝導度は半導体構造物１３０の熱伝導度より高くてもよい。
【００３３】
パターン層１１５は、光抽出効率が減少しないように光を透過する透光性物質であってもよく、絶縁物質であってもよい。
【００３４】
パターン層１１５が非透光性物質、例えば非透光性金属物質でなる場合、半導体構造物１３０で発生した光がパターン層１１５で吸収されるとか反射されることがあり、よって半導体素子の光抽出効率が減少するからである。
【００３５】
また、パターン層１１５は、半導体構造物１３０の結晶品質が落ちることを防止するために、半導体構造物１３０と熱膨張係数が類似した物質でなることができる。
【００３６】
例えば、半導体構造物１３０の結晶品質の向上のために、パターン層１１５の熱膨張係数と半導体構造物１３０の熱膨張係数の差は２．５未満であってもよいが、これに限定されるものではない。
【００３７】
例えば、パターン層１１５は窒化アルミニウム（ＡｌＮ）でなることができるが、これに限定されるものではない。
【００３８】
図９はＡｌＮパターン層１１５及び他の透光性物質との熱伝導度（Ｔｈｅｒｍａｌ  ｃｏｎｄｕｃｔｉｖｉｔｙ）及び熱膨張係数（ＣＴＥ）を示す。
【００３９】
図９を参照すると、ＡｌＮパターン層１１５の熱伝導度（２８５［Ｗ／ｍ・ｋ］）は他の透光性物質であるＳｉＯ２、及びＡｌ２Ｏ３の熱伝導度より高い。また、ＡｌＮパターン層１１５の熱伝導度はＧａＮでなる基板１１０の熱伝導度（１３０［Ｗ／ｍ・ｋ］）より高い。
【００４０】
また、ＡｌＮパターン層１１５の熱膨張係数（４．２[１０−６／Ｋ]）とＧａＮでなる基板１１０の熱膨張係数（５．３[１０−６／Ｋ]）の差は他の透光性物質であるＳｉＯ２、又はＡｌ２Ｏ３の熱膨張係数と基板１１０の熱膨張係数の差より小さい。
【００４１】
パターン層１１５は、基板１１０の上面１１１上にパターン層形成物質、例えばＡｌＮを蒸着し、フォトリソグラフィー（ｐｈｏｔｏｌｉｔｈｏｇｒａｐｈｙ）工程及び食刻工程によって、蒸着された物質（例えば、ＡｌＮ）をパターニングすることによって形成されることができる。
【００４２】
パターン層１１５の厚さＴ１は０．５μｍ〜３μｍ以下であってもよい。
【００４３】
パターン層１１５の厚さＴ１が３μｍを超える場合には、パターニング工程が難しくて所望のパターン形状が得られなく、窒化物半導体層１２０、及び半導体構造物１３０の成長時間が増えることがある。
【００４４】
パターン層１１５の厚さＴ２が０．５μｍ未満の場合には、熱伝導効果及び放熱効果が非常に小さいことがある。
【００４５】
例えば、他の実施例では、パターン層１１５の安定的な形状を確保し、熱伝導効果及び放熱効果を安定的に確保するために、パターン層１１５の厚さＴ１は１μｍ〜２μｍであってもよい。
【００４６】
例えば、さらに他の実施例では、熱伝導及び放熱効果をより安定的に確保するために、パターン層１１５の厚さＴ１は２．５μｍ〜３μｍであってもよい。
【００４７】
食刻を用いるパターニング工程によってパターン層１１５の側面１１２は基板１１０の上面１１１に対して傾いた傾斜面であってもよい。例えば、パターン層１１５の側面１１２と下面間の内角θ１２は９０°より小さくてもよいが、これに限定されるものではない。
【００４８】
パターン層１１５は垂直方向に幅又は直径が徐々に減少することができる。例えば、図３〜図６に示したパターン１１５ａ〜１１５ｄのそれぞれは垂直方向に幅又は直径が徐々に減少することができる。
【００４９】
ここで、垂直方向は基板１１０から半導体構造物１３０に向かう方向であり、基板１１０の上面１１１に垂直な方向であってもよい。
【００５０】
図３は図２に示したパターン層１１５の一実施例１１５ａを示す。
【００５１】
図３を参照すると、パターン層１１５ａは互いに離隔する複数のパターン１１５ａ−１〜１１５ａ−ｎ（ｎ＞１の自然数）を含む。例えば、複数のパターン１１５ａ−１〜１１５ａ−ｎはライン形又は直方体形であってもよい。複数のパターン１１５ａ−１〜１１５ａ−ｎはストライプ（ｓｔｒｉｐｅ）状であってもよい。
【００５２】
複数のパターン１１５ａ−１〜１１５ａ−ｎ間の距離ｄ２と複数のパターン１１５ａ−１〜１１５ａ−ｎのそれぞれの幅ｄ１の比率（ｄ２：ｄ１）は１：２．５〜１：１０であってもよい。
【００５３】
例えば、複数のパターン１１５ａ−１〜１１５ａ−ｎの幅ｄ１は１０μｍ〜２０μｍであってもよく、複数のパターン１１５ａ−１〜１１５ａ−ｎ間の距離ｄ２は２μｍ〜４μｍであってもよい。ここで、ｄ２は複数のパターン１１５ａ−１〜１１５ａ−ｎの間に露出される基板１１０の上面の一領域の幅であってもよい。
【００５４】
複数のパターン１１５ａ−１〜１１５ａ−ｎの幅ｄ１が１０μｍ未満の場合、放熱効果及び熱伝導度増加効果が小さくて半導体素子の光出力効率及び外部量子効率の改善が小さい。
【００５５】
複数のパターン１１５ａ−１〜１１５ａ−ｎの幅ｄ１が２０μｍを超える場合、パターン層１１５ａの上部で半導体構造物１３０の成長が難しいとか半導体構造物１３０の成長時間が長くかかる。
【００５６】
他の実施例では、放熱効果及び熱伝導度増加効果を上昇させるとともに半導体構造物１３０の成長を容易にするために、複数のパターン１１５ａ−１〜１１５ａ−ｎの幅ｄ１は１４μｍ〜１６μｍであってもよい。
【００５７】
他の実施例では、半導体構造物１３０の成長をより容易にするとともに成長速度を高めるために、複数のパターン１１５ａ−１〜１１５ａ−ｎの幅ｄ１は１０μｍ〜１４μｍであってもよい。
【００５８】
さらに他の実施例では、半導体構造物の容易な成長よりは相対的に放熱効果及び熱伝導度増加効果を得るために、複数のパターン１１５ａ−１〜１１５ａ−ｎの幅ｄ１は１６μｍ〜２０μｍであってもよい。
【００５９】
複数のパターン１１５ａ−１〜１１５ａ−ｎ間の距離ｄ１が２μｍ未満の場合、パターン層１１５ａの上部で半導体構造物１３０の成長が難しいとか半導体構造物１３０の成長時間が長くかかる。
【００６０】
複数のパターン１１５ａ−１〜１１５ａ−ｎ間の距離ｄ１が４μｍを超える場合、複数のパターンの幅は反対に小さくなるので、放熱及び熱伝導度増加効果が小さくて半導体素子の光出力効率及び外部量子効率の改善が小さくなることがある。
【００６１】
例えば、他の実施例では、放熱及び熱伝導度増加効果を確保して光出力効率を改善するために、基板１１０の上面１１１の全面積に対してパターン層１１５ａのパターン１１５ａ−１〜１１５ａ−ｎが占める面積は７０％以上であってもよい。
【００６２】
また、例えば、パターン１１５ａ−１〜１１５ａ−ｎの上部で半導体構造物の成長ができるようにするとともに成長時間があまり長くかかることを防止するために、基板の上面の全面積に対してパターン層１１５ａのパターン１１５ａ−１〜１１５ａ−ｎが占める面積は９５％以下であってもよい。
【００６３】
図４は図２に示したパターン層１１５の他の実施例１１５ｂを示す。
【００６４】
図４を参照すると、パターン層１１５ｂは互いに離隔する複数のパターン１１５ｂ−１〜１１５ｂ−ｎ（ｎ＞１の自然数）を含むことができる。図４に示した複数のパターン１１５ｂ−１〜１１５ｂ−ｎのそれぞれの形状は円形、円筒形、又は原板形であってもよい。
【００６５】
図４に示した複数のパターン１１５ｂ−１〜１１５ｂ−ｎのそれぞれの直径ｄ３は２μｍ〜５μｍであってもよい。また、複数のパターン１１５ｂ−１〜１１５ｂ−ｎ間の離隔距離ｄ４は０．４μｍ〜１．５μｍであってもよい。
【００６６】
複数のパターン１１５ｂ−１〜１１５ｂ−ｎのそれぞれの直径ｄ３が２μｍ未満の場合には、放熱効果及び熱伝導度増加効果が小さくて半導体素子の光出力効率及び外部量子効率の改善が小さい。例えば、放熱効果及び熱伝導度増加効果を安定的に確保するために、ｄ３は３μｍ〜４μｍであってもよい。
【００６７】
複数のパターン１１５ｂ−１〜１１５ｂ−ｎの直径ｄ３が５μｍを超える場合には、パターン層１１５ａの上部で半導体構造物１３０の成長が難しく、半導体構造物１３０の成長時間が長くかかる。例えば、半導体構造物１３０の安定的な成長及び適切な成長時間確保のために、ｄ４は０．６μｍ〜１μｍであってもよい。
【００６８】
例えば、他の実施例では、放熱及び熱伝導度増加効果によって光出力効率改善は安定的に確保するとともに半導体構造物１３０の安定的な成長及び適切な成長時間を確保するために、基板１１０の上面１１１の全面積に対してパターン層１１５ｂのパターン１１５ｂ−１〜１１５ｂ−ｎが占める面積は４０％以上であってもよい。
【００６９】
また、例えば、パターン１１５ｂ−１〜１１５ｂ−ｎの上部で半導体構造物の成長ができるようにするとともに成長時間があまり長くかかることを防止するために、基板１１０の上面１１１の全面積に対してパターン層１１５ｂのパターン１１５ｂ−１〜１１５ｂ−ｎが占める面積は９５％以下であってもよい。
【００７０】
図５は図２に示したパターン層１１５のさらに他の実施例１１５ｃを示す。
【００７１】
図５を参照すると、パターン層１１５ｃは互いに離隔する複数のパターン１１５ｃ−１〜１１５ｃ−ｎ（ｎ＞１の自然数）を含むことができ、複数のパターン１１５ｃ−１〜１１５ｃ−ｎのそれぞれの形状は多角形（例えば、四角形）、又は多面体（例えば、六面体）であってもよい。
【００７２】
図５に示した複数のパターン１１５ｃ−１〜１１５ｃ−ｎのそれぞれの直径ｄ５には図４のｄ３についての説明を同様に適用することができ、複数のパターン１１５ｃ−１〜１１５ｃ−ｎ間の離隔距離ｄ６は図４のｄ４についての説明を同様に適用することができる。
【００７３】
例えば、他の実施例では、放熱及び熱伝導度増加効果を確保して光出力効率を改善するために、基板１１０の上面１１１の全面積に対してパターン層１１５ｃが占める面積は４０％以上であってもよい。また、例えば、基板１１０の上面１１１の全面積に対してパターン層１１５ｃのパターンが占める面積は９５％以下であってもよい。
【００７４】
図６は図２に示したパターン層１１５のさらに他の実施例１１５ｄを示す。
【００７５】
図６を参照すると、パターン層１１５ｄは互いに離隔する複数のパターン１１５ｄ−１〜１１５ｄ−ｎ（ｎ＞１の自然数）を含むことができる。
【００７６】
例えば、パターン層１１５ｄは、基板１１０の中心６０１から外周縁６０２の方向に順次配列される第１〜第ｎパターン１１５ｄ−１〜１１５ｄ−ｎを含み、第１〜第ｎパターン１１５ｄ−１〜１１５ｄ−ｎのそれぞれはリング形状であり、第ｎ−１パターン１１５ｄ−（ｎ−１）は第ｎパターン１１５ｄ−ｎの内周面の内側に位置する。
【００７７】
第１〜第ｎパターン１１５ｄ−１〜１１５ｄ−ｎ（ｎ＞１の自然数）のそれぞれは多角形、例えば三角形のリング形状を有してもよい。図６では基板１１０の形状と同一の三角形のリング形状を示すが、これに限定されるものではなく、他の実施例では、四角形、又は五角形などの形状であってもよい。
【００７８】
第１〜第ｎパターン１１５ｄ−１〜１１５ｄ−ｎ（ｎ＞１の自然数）の外周面の形状は基板１１０の外周面の形状と同一の形状を有してもよい。
【００７９】
基板１１０の中心６０１から基板１１０の外周縁６０２に向かう方向に第１〜第ｎパターン１１５ｄ−１〜１１５ｄ−ｎ（ｎ＞１の自然数）のそれぞれの最短距離は減少することができる。
【００８０】
ここで、最短離隔距離は基板１１０の中心６０１から第１〜第ｎパターン１１５ｄ−１〜１１５ｄ−ｎ（ｎ＞１の自然数）のそれぞれの外周面までの最短離隔距離であってもよい。
【００８１】
図６に示した複数のパターン１１５ｄ−１〜１１５ｄ−ｎのそれぞれの直径又は幅ｄ７は図４のｄ３についての説明を同様に適用することができ、複数のパターン１１５ｄ−１〜１１５ｄ−ｎ間の離隔距離ｄ８は図４のｄ４についての説明を同様に適用することができる。
【００８２】
また、例えば、他の実施例では、放熱効果及び熱伝導度増加効果を同時に確保して光出力効率を改善するために、基板１１０の上面１１１の全面積に対してパターン層１１５ｄのパターン１１５ｄ−１〜１１５ｄ−ｎが占める面積は７０％以上であってもよい。また、例えば、基板１１０の上面１１１の全面積に対してパターン層１１５ｄのパターンが占める面積は９５％以下であってもよい。
【００８３】
図６でのパターン１１５ｄ−１〜１１５ｄ−ｎ（ｎ＞１の自然数）のそれぞれは基板１１０の外周面の形状と同一の外周面の形状を有するが、これに限定されるものではなく、他の実施例では、パターン１１５ｄ−１〜１１５ｄ−ｎ（ｎ＞１の自然数）のそれぞれは基板１１０の外周面の形状と違う外周面の形状を有してもよい。
【００８４】
図２のパターン層１１５の厚さＴ１についての説明は図３〜図６の実施例によるパターン層１１５ａ〜１１５ｄにも同様に適用することができる。
【００８５】
パターン層１１５は、放熱及び熱伝導の役割を充分にするために、窒化物半導体層１２０の再成長温度で溶けない物質でなければならない。
【００８６】
基板１１０上にパターン層１１５を形成した後、１０００℃以上の高温で窒化物半導体層１２０をパターン層１１５の形成された基板１１０上で成長させる。窒化物半導体層１２０を成長させる工程過程でパターン層１１５が溶ければ、所望のパターン層の形状及びサイズ（例えば、幅及び厚さ）を保障することができなく、よって放熱及び熱伝導度増加効果による光抽出効率向上の効果が得られない。
【００８７】
窒化物半導体層１２０はパターン層１１５及び基板１１０上に配置される。
【００８８】
例えば、窒化物半導体層１２０はパターン層１１５間の空間を満たし、パターン層１１５を覆うことができる。
【００８９】
窒化物半導体層１２０は基板１１０と同一の物質でなることができる。例えば、窒化物半導体層１２２０は基板１１０と同一の組成、例えば同一の構成成分及び構成成分間の同一含量比を有してもよいが、これに限定されるものではなく、他の実施例では、基板１１０と違う物質でなることもできる。もしくは、他の実施例では、窒化物半導体層１２０は基板１１０と同一の構成成分を含むが、構成成分間の含量比が基板１１０と違ってもよい。
【００９０】
窒化物半導体層１２０は基板１１０と半導体構造物１３０間の格子定数の差を緩和して格子不整合による結晶欠陥を防止するバッファー層（ｂｕｆｆｅｒ  ｌａｙｅｒ）の役割をすることもできる。
【００９１】
窒化物半導体層１２０が基板１１０と同一の物質、例えばＧａＮ又はＡｌＧａＮでなる場合、基板１１０と窒化物半導体層１２０を一緒に窒化物半導体層と定義することができ、パターン層１１５は窒化物半導体層１１０、１２０の内部に配置されることができ、複数のパターンは水平方向に互いに離隔して並んで配列されることができる。
【００９２】
半導体構造物１３０は窒化物半導体層１２０上に配置される。
【００９３】
半導体構造物１３０は、窒化物半導体層１２０上に順次積層される第１導電型半導体層１２２、活性層１２４、及び第２導電型半導体層１２６を含むことができる。
【００９４】
第１導電型半導体層１２２は３族−５族、２族−６族などの化合物半導体、例えばＩｎｘＡｌｙＧａ１−ｘ−ｙＮ（０≦≦ｘ≦≦１、０≦≦ｙ≦≦１、０≦≦ｘ＋ｙ≦≦１）の組成式を有する半導体であってもよく、ｎ型ドーパント（例えば、Ｓｉ、Ｇｅ、Ｓｅ、Ｔｅなど）がドープされることができる。
【００９５】
活性層１２４は第１導電型半導体層１２２及び第２導電型半導体層１２６から提供される電子（ｅｌｅｃｔｒｏｎ）と正孔（ｈｏｌｅ）の再結合（ｒｅｃｏｍｂｉｎａｔｉｏｎ）過程で発生するエネルギーによって光を生成することができる。
【００９６】
活性層１２４は３族−５族、２族−６族などの半導体化合物、例えば３族−５族、２族−６族の化合物半導体であってもよく、単一井戸構造、多重井戸構造、量子細線（Ｑｕａｎｔｕｍ−Ｗｉｒｅ）構造、量子ドット（Ｑｕａｎｔｕｍ  Ｄｏｔ）、又は量子ディスク（Ｑｕａｎｔｕｍ  Ｄｉｓｋ）構造を有することができる。
【００９７】
活性層１２４はＩｎｘＡｌｙＧａ１−ｘ−ｙＮ（０≦≦ｘ≦≦１、０≦≦ｙ≦≦１、０≦≦ｘ＋ｙ≦≦１）の組成式を有することができる。例えば、活性層１２４が量子井戸構造の場合、活性層１２４はＩｎｘＡｌｙＧａ１−ｘ−ｙＮ（０≦≦ｘ≦≦１、０≦≦ｙ≦≦１、０≦≦ｘ＋ｙ≦≦１）の組成式を有する井戸層（図示せず）及びＩｎａＡｌｂＧａ１−ａ−ｂＮ（０≦≦ａ≦≦１、０≦≦ｂ≦≦１、０≦≦ａ＋ｂ≦≦１）の組成式を有する障壁層（図示せず）を含むことができる。井戸層のエネルギーバンドギャップは障壁層のエネルギーバンドギャップより低くてもよい。井戸層及び障壁層は少なくとも１回以上交互に積層されることができる。
【００９８】
第２導電型半導体層１２６は３族−５族、２族−６族などの半導体化合物、例えばＩｎｘＡｌｙＧａ１−ｘ−ｙＮ（０≦≦ｘ≦≦１、０≦≦ｙ≦≦１、０≦≦ｘ＋ｙ≦≦１）の組成式を有する半導体であってもよく、ｐ型ドーパント（例えば、Ｍｇ、Ｚｎ、Ｃａ、Ｓｒ、Ｂａ）がドープされることができる。
【００９９】
半導体構造物１３０は基板１１０と同一の形状を有することができる。例えば、側面を通じて抽出される光の比率を高めるために、基板１１０は五面体、例えば三角柱状であってもよいが、これに限定されるものではなく、他の実施例では、六面体、例えば四角柱状であってもよい。
【０１００】
例えば、半導体構造物１３０の隣接した２個の側面間の内角は鋭角、例えば４５°又は６０°であってもよい。
【０１０１】
図１では三角柱状の基板１１０、三角柱状の窒化物半導体層１２０及び三角柱状の半導体構造物１３０を示しているが、実施例はこれに限定されるものではなく、他の実施例では、基板、窒化物半導体層、及び半導体構造物のそれぞれが同じ多面体（例えば、六面体）又は多角柱（例えば、四角柱）の形状有してもよい。
【０１０２】
半導体構造物１３０は、第１電極１４２との電気的接触のために、第１導電型半導体層１２２を露出させる一領域２０４を有することができる。
【０１０３】
第１電極１４２は露出される第１導電型半導体層１２２の一領域２０４上に配置及び接続されることができる。
【０１０４】
第２電極１４４は第２導電型半導体層上に配置されることができ、第２導電型半導体層１２６と電気的に接触する。第１電極１４２、及び第２電極１４４のそれぞれは導電性物質、例えばアルミニウム（Ａｌ）、チタン（Ｔｉ）、クロム（Ｃｒ）、ニッケル（Ｎｉ）、銅（Ｃｕ）、金（Ａｕ）の少なくとも１種を含むことができ、単層又は多層構造に形成されることができる。
【０１０５】
また、図１及び図２には示されていないが、他の実施例による半導体素子は、半導体構造物１３０、又は基板１１０の少なくとも一側面を取り囲むパッシベーション層（ｐａｓｓｉｖａｔｉｏｎ  ｌａｙｅｒ）をさらに含むことができる。
【０１０６】
基板を含む半導体素子は長期間使えば効率低下が発生する。このような効率低下には、電流密度の低下に起因するＪ−ｄｒｏｏｐと、半導体素子の温度が増加することによって発光効率が減少するＴ−ｄｒｏｏｐとがある。
【０１０７】
順方向電流の電流値が低いとき、半導体素子の外部量子効率は最大値を有することができ、順方向電流の電流値が増加するほど電流密度が低下することがある。半導体素子の温度が増加するほど外部量子効率は大きく減少する。
【０１０８】
基板１１０と半導体構造物１３０の間に熱伝導度の高いパターン層１１５を挿入することにより、実施例は半導体素子１００の放熱効果を向上させることができ、半導体素子１００の温度が上昇することを緩和させることができ、よって半導体素子１００の温度増加に起因するＴ−ｄｒｏｏｐの程度を緩和して、発光効率、例えば外部量子効率が低下することを防止することができる。
【０１０９】
図７は他の実施例による半導体素子２００の斜視図を示し、図８は図７に示した半導体素子２００のＡＢ方向の断面図を示す。
【０１１０】
図７及び図８を参照すると、半導体素子２００は、基板２４０、基板２４０上に配置される第１電極２５０、半導体基板２４０の下に配置される窒化物半導体層２３０、窒化物半導体層２３０内に配置されるパターン層２２５、窒化物半導体層２３０の下に配置される半導体構造物２２０、及び半導体構造物の下に配置される第２電極２１０を含む。
【０１１１】
図８では下に位置する基板２４０の一面を基板２４０の上面と言い、上に位置する基板２４０の一面を基板２４０の下面と言い、上から下への方向に配置される順に層を説明する。
【０１１２】
基板２４０は図１及び図２の基板１１０と同一であってもよく、基板１１０についての説明を同様に適用することができる。
【０１１３】
パターン層２２５は基板２４０の一面（例えば、上面２４１）に配置されることができる。パターン層２２５は図１及び図２のパターン層１１５と同一であってもよく、図２〜図６のパターン層１１５、１１５ａ〜１１５ｄについての説明を同様に適用することができる。
【０１１４】
窒化物半導体層２３０はパターン層１１５が形成された基板１１０の上面２４１上に配置される。窒化物半導体層２３０は図１及び図２の窒化物半導体層１２０と同一であってもよく、窒化物半導体層１２０についての説明を同様に適用することができる。
【０１１５】
半導体構造物２２０は窒化物半導体層２３０上に配置される。
【０１１６】
窒化物半導体層２３０が基板２４０と同一の物質、例えばＧａＮ又はＡｌＧａＮでなる場合、基板２４０と窒化物半導体層２３０を一緒に窒化物半導体層と定義することができ、パターン層２２５は窒化物半導体層２４０、２３０の内部に配置されることができ、複数のパターンは水平方向に互いに離隔して並んで配列されることができる。
【０１１７】
半導体構造物２２０は窒化物半導体層２３０上に配置されることができる。半導体構造物２２０は、第１導電型半導体層２２２、活性層２２４、及び第２導電型半導体層２２６を含むことができる。
【０１１８】
半導体構造物２２０は図１及び図２の半導体構造物１３０と同一であってもよく、半導体構造物１３０についての説明を同様に適用することができるが、第１電極の配置のために露出される第１導電型半導体層１３０の一領域についての説明は適用されない。
【０１１９】
第１電極２５０は基板２４０の他面（例えば、上面２４１の反対面である下面２４２）上に配置される。
【０１２０】
第２電極２１０は半導体構造物２２０の第２導電型半導体層２２６上に配置される。
【０１２１】
図１では、半導体構造物１３０を基準に第１及び第２電極が共に半導体構造物２２０の上部に位置するが、図８では半導体構造物２２０を基準に第１電極２５０は半導体構造物２２０の上部に配置され、第２電極２１０は半導体構造物２２０の下部に配置されることができる。
【０１２２】
第２電極２５０は反射物質、例えば、Ａｇ、Ｎｉ、Ａｌ、Ｒｈ、Ｐｄ、Ｉｒ、Ｒｕ、Ｍｇ、Ｚｎ、Ｐｔ、Ａｕ及びＨｆの少なくとも１種を含む金属又は合金で形成される反射層を含むことができる。他の実施例では、反射層は金属又は合金とＩＺＯ、ＩＺＴＯ、ＩＡＺＯ、ＩＧＺＯ、ＩＧＴＯ、ＡＺＯ、ＡＴＯなどの透光伝導性物質を用いて単層又は多層に形成されることができる。例えば、反射層はＩＺＯ／Ｎｉ、ＡＺＯ／Ａｇ、ＩＺＯ／Ａｇ／Ｎｉ、ＡＺＯ／Ａｇ／Ｎｉなどに形成されることができる。
【０１２３】
第２電極２５０は反射層と第２導電型半導体層２２６の間にオーム層をさらに含むことができる。オーム層は第２導電型半導体層２２６とオーム接触する金属、例えばＩｎ、Ｚｎ、Ｓｎ、Ｎｉ、Ｐｔ及びＡｇの少なくとも１種を含むことができる。また、オーム層は透光伝導性と金属を選択的に使用して形成されることができる。例えば、オーム層はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＺＴＯ（ｉｎｄｉｕｍ  ｚｉｎｃ  ｔｉｎ  ｏｘｉｄｅ）、ＩＡＺＯ（ｉｎｄｉｕｍ  ａｌｕｍｉｎｕｍ  ｚｉｎｃ  ｏｘｉｄｅ）、ＩＧＺＯ（ｉｎｄｉｕｍ  ｇａｌｌｉｕｍ  ｚｉｎ  ｃｏｘｉｄｅ）、ＩＧＴＯ（ｉｎｄｉｕｍ  ｇａｌｌｉｕｍ  ｔｉｎ  ｏｘｉｄｅ）、ＡＺＯ（ａｌｕｍｉｎｕｍ  ｚｉｎｃ  ｏｘｉｄｅ）、ＡＴＯ（ａｎｔｉｍｏｎｙ  ｔｉｎ  ｏｘｉｄｅ）、ＧＺＯ（ｇａｌｌｉｕｍ  ｚｉｎｃ  ｏｘｉｄｅ）、ＩｒＯｘ、ＲｕＯｘ、ＲｕＯｘ／ＩＴＯ、Ｎｉ、Ａｇ、Ｎｉ／ＩｒＯｘ／Ａｕ及びＮｉ／ＩｒＯｘ／Ａｕ／ＩＴＯの１種以上を含むことができ、単層又は多層に具現されることができる。
【０１２４】
第２電極２５０は反射層の下に配置される支持基板をさらに含むことができる。
【０１２５】
また、第２電極２５０は支持基板と反射層の間に配置されるバリアー層をさらに含むことができる。また、第２電極２５０はバリアー層と支持基板の間に配置されるボンディング層をさらに含むことができる。
【０１２６】
図８には示されていないが、半導体素子２００は、半導体構造物２２０の側面、窒化物半導体層２３０の側面、及び基板２４０の側面を覆うパッシベーション層をさらに含むことができる。
【０１２７】
基板２４０と半導体構造物２２０の間に熱伝導度の高いパターン層２２５を挿入することにより、実施例は半導体素子２００の放熱効果を向上させることができ、半導体素子２００の温度が上昇することを緩和させることができ、よって半導体素子２００の温度増加に起因するＴ−ｄｒｏｏｐの程度を緩和して、発光効率、例えば外部量子効率が低下することを防止することができる。
【０１２８】
図１０ａは図３に示した実施例の変形例、図１０ｂは図４に示した実施例の変形例、図１０ｃは図５に示した実施例の変形例、図１０ｄは図６に示した実施例の変形例である。
【０１２９】
図１の実施例の基板１１０、窒化物半導体層１２０、及び半導体構造物１３０は三角柱状であるが、図１０ａ〜図１０ｄの実施例に含まれる基板、窒化物半導体層、及び半導体構造物１３０ａは四角柱状又は六面体状であってもよい。
【０１３０】
図３〜図６に示したパターン層１１５ａ〜１１５ｄ、パターン層１１５ａ〜１１５ｄの幅又は直径ｄ１、ｄ３、ｄ５、ｄ７、及びパターン層間の距離ｄ２、ｄ４、ｄ６、ｄ８についての説明は図１０ａ〜図１０ｄに示したパターン層２１５ａ、２１５ｂ、２１５ｃ、２１５ｄ、パターン層２１５ａ、２１５ｂ、２１５ｃ、２１５ｄの幅又は直径、及びパターン層間の距離に適用することができる。
【０１３１】
また、実施例による基板、窒化物半導体層、及び半導体構造物の形状は上述したものに限定されるものではなく、他の実施例では、基板、窒化物半導体層、及び半導体構造物のそれぞれが互いに同一である形状の多面体（例えば、六面体）又は多角柱（例えば、四角柱）の形状を有することができる。
【０１３２】
図１１は実施例による半導体素子パッケージ６００を示す断面図である。
【０１３３】
図１１を参照すると、半導体素子パッケージ６００は、パッケージ胴体６１０、第１及び第２リードフレーム６１２、６１４、半導体素子６２０、反射板６２５、ワイヤ６３０及び樹脂層６４０を含む。
【０１３４】
パッケージ胴体６１０の上面にはキャビティ（ｃａｖｉｔｙ）が形成されることができる。キャビティの側壁は斜めに形成されることができる。図１１の実施例で、パッケージ胴体６１０はキャビティが形成されるが、これに限定されるものではなく、他の実施例では、キャビティが省略されることができる。
【０１３５】
パッケージ胴体６１０はシリコン系のウエハーレベルパッケージ（ｗａｆｅｒ  ｌｅｖｅｌ  ｐａｃｋａｇｅ）、シリコン基板、シリコンカーバイド（ＳｉＣ）、窒化アルミニウム（ａｌｕｍｉｎｕｍ  ｎｉｔｒｉｄｅ、ＡｌＮ）などの絶縁性又は熱伝導度の良い基板で形成されることができ、複数の基板が積層される構造であってもよい。
【０１３６】
もしくは、パッケージ胴体６１０は樹脂素材、例えばポリフタルアミド（ＰＰＡ：Ｐｏｌｙｐｈｔｈａｌａｍｉｄｅ）、又はＥＭＣ樹脂で形成されることができる。実施例は上述したパッケージ胴体の素材、構造、及び形状に限定されない。
【０１３７】
第１及び第２リードフレーム６１２、６１４は、熱排出又は半導体素子の装着を考慮して、互いに電気的に分離されるようにパッケージ胴体６１０に配置される。第１及び第２リードフレーム６１２、６１４のそれぞれは導電層でなることができる。
【０１３８】
半導体素子６２０は第１及び第２リードフレーム６１２、６１４と電気的に連結される。半導体素子６２０は実施例１００、２００のいずれか一つであってもよい。図６では図７及び図８に示した実施例２００が示されるが、他の実施例では、図１及び図２に示した実施例１００がフリップチップボンディングによってリードフレーム６１２、６１４にボンディングされることもできる。
【０１３９】
反射板６２５は、半導体素子６２０から放出された光を所定の方向に指向させるように、パッケージ胴体６１０のキャビティ側壁に形成される。反射板６２５は光反射物質でなり、例えば金属コーティング又は金属薄片であってもよい。他の実施例では、反射板６２５が省略されることもできる。
【０１４０】
樹脂層６４０はパッケージ胴体６１０のキャビティ内に位置する半導体素子６２０を取り込んで半導体素子６２０を外部環境から保護することができる。樹脂層６４０はエポキシ又はシリコンのような無色透明な高分子樹脂素材でなることができる。樹脂層６４０は半導体素子６２０から放出された光の波長を変化させることができるように蛍光体を含むことができる。
【０１４１】
図１２はさらに他の実施例による半導体素子１１００Ａを示す。
【０１４２】
図１２を参照すると、半導体素子１１００Ａは、基板１１１０、バッファー層１１２０、半導体構造物１１３０及び第１及び第２電極１１４２、１１４４を含む。
【０１４３】
基板１１１０は導電型物質又は非導電型物質を含むことができる。例えば、基板１１１０はサファイア（Ａｌ２０３）、ＧａＮ、ＳｉＣ、ＺｎＯ、ＧａＰ、ＩｎＰ、Ｇａ２０３、ＧａＡｓ及びＳｉの少なくとも１種を含むことができる。
【０１４４】
また、サファイアなどの異種の基板を使わず、第１導電型半導体層である第１層１１３２を基板として使うことができる。
【０１４５】
例えば、基板１１１０はＧａＮ又はＡｌＧａＮを含むことができ、詳しくはＡｌｘＧａ１−ｘＮを含むことができ、ｘの範囲は０以上かつ０．５以下を満たすことができる。
【０１４６】
基板１１１０と半導体構造物１１３０間の熱膨張係数差及び格子不整合を改善するため、これら１１１０、１１３０の間にバッファー層（又は、転移層）１１２０が配置されることができる。バッファー層１１２０は、例えばＡｌ、Ｉｎ、Ｎ及びＧａからなる群から選択される少なくとも１種の物質を含むことができるが、これに限られない。また、バッファー層１１２０は単層又は多層構造を有することもできる。
【０１４７】
半導体構造物１１３０は、バッファー層１１２０上に順次配置される第１導電型半導体層１１３２、活性層１１３４及び第２導電型半導体層１１３６を含むことができる。
【０１４８】
第１導電型半導体層１１３２はバッファー層１１２０上に配置され、第１導電型ドーパントがドープされたＩＩＩ−Ｖ族又はＩＩ−ＶＩ族などの化合物半導体で具現されることができる。
【０１４９】
第１導電型半導体層１１３２がｎ型半導体層の場合、第１導電型ドーパントはｎ型ドーパントであり、Ｓｉ、Ｇｅ、Ｓｎ、Ｓｅ又はＴｅを含むことができるが、これに限定されない。
【０１５０】
例えば、第１導電型半導体層１１３２はＡｌｘＩｎｙＧａ（１−ｘ−ｙ）Ｎ（０≦≦≦≦ｘ≦≦≦≦１、０≦≦≦≦ｙ≦≦≦≦１、０≦≦≦≦ｘ＋ｙ≦≦≦≦１）の組成式を有する半導体物質を含むことができる。第１導電型半導体層１３２はＧａＮ、ＩｎＮ、ＡｌＮ、ＩｎＧａＮ、ＡｌＧａＮ、ＩｎＡｌＧａＮ、ＡｌＩｎＮ、ＡｌＧａＡｓ、ＩｎＧａＡｓ、ＡｌＩｎＧａＡｓ、ＧａＰ、ＡｌＧａＰ、ＩｎＧａＰ、ＡｌＩｎＧａＰ及びＩｎＰのいずれか１種以上を含むことができる。
【０１５１】
活性層１１３４は第１導電型半導体層１１３２上に配置され、第１導電型半導体層１１３２を通じて注入される電子（又は、正孔）と第２導電型半導体層１１３６を通じて注入される正孔（又は、電子）が互いに会って、活性層１１３４を成す物質固有のエネルギーバンドによって決定されるエネルギーを有する光を放出する層である。活性層１３４は単一井戸構造、多重井戸構造、単一量子井戸構造、多重量子井戸構造（ＭＱＷ：Ｍｕｌｔｉ  Ｑｕａｎｔｕｍ  Ｗｅｌｌ）、量子細線（Ｑｕａｎｔｕｍ−Ｗｉｒｅ）構造、又は量子ドット（Ｑｕａｎｔｕｍ  Ｄｏｔ）構造の少なくとも一構造に形成されることができる。
【０１５２】
活性層１１３４の井戸層／障壁層はＩｎＧａＮ／ＧａＮ、ＩｎＧａＮ／ＩｎＧａＮ、ＧａＮ／ＡｌＧａＮ、ＩｎＡｌＧａＮ／ＧａＮ、ＧａＡｓ（ＩｎＧａＡｓ）／ＡｌＧａＡｓ及びＧａＰ（ＩｎＧａＰ）／ＡｌＧａＰのいずれか１種以上のペア構造に形成されることができるが、これに限定されない。井戸層は障壁層のバンドギャップエネルギーより低いバンドギャップエネルギーを有する物質で形成されることができる。
【０１５３】
活性層１１３４の上又は／及び下には導電型クラッド層（図示せず）が形成されることができる。導電型クラッド層は活性層１１３４の障壁層のバンドギャップエネルギーより高いバンドギャップエネルギーを有する半導体で形成されることができる。例えば、導電型クラッド層はＧａＮ、ＡｌＧａＮ、ＩｎＡｌＧａＮ又は超格子構造などを含むことができる。また、導電型クラッド層はｎ型又はｐ型でドープされることができる。
【０１５４】
実施例によると、活性層１１３４は紫外線波長帯域の光を放出することができる。ここで、紫外線波長帯域とは１００ｎｍ〜４００ｎｍの波長帯域を意味することができる。特に、活性層１１３４は１００ｎｍ〜２８０ｎｍ波長帯域の光を放出することができる。
【０１５５】
第２導電型半導体層１１３６は活性層１１３４上に配置され、半導体化合物で形成されることができる。ＩＩＩ−Ｖ族又はＩＩ−ＶＩ族などの化合物半導体で具現されることができる。例えば、第２導電型半導体層１１３６はＩｎｘＡｌｙＧａ１−ｘ−ｙＮ（０≦≦≦≦ｘ≦≦≦≦１、０≦≦≦≦ｙ≦≦≦≦１、０≦≦≦≦ｘ＋ｙ≦≦≦≦１）の組成式を有する半導体物質を含むことができる。
【０１５６】
第２導電型半導体層１１３６には第２導電型ドーパントがドープされることができる。第２導電型半導体層１１３６がｐ型半導体層の場合、第２導電型ドーパントはｐ型ドーパントであり、Ｍｇ、Ｚｎ、Ｃａ、Ｓｒ、Ｂａなどを含むことができる。
【０１５７】
第１導電型半導体層１１３２はｎ型半導体層で、第２導電型半導体層１１３６はｐ型半導体層で具現されることができる。もしくは、第１導電型半導体層１１３２はｐ型半導体層で、第２導電型半導体層１１３６はｎ型半導体層で具現されることもできる。
【０１５８】
半導体構造物１１３０はＮ−Ｐ接合構造、Ｐ−Ｎ接合構造、Ｎ−Ｐ−Ｎ接合構造及びＰ−Ｎ−Ｐ接合構造のいずれか一構造に具現されることができる。
【０１５９】
実施例によると、活性層１１３４が前述したように紫外線波長帯域の光を放出する場合、第２導電型半導体層１１３６は第２導電型第１半導体層１１３６Ａと第２導電型第２半導体層１３６Ｃを含むことができる。
【０１６０】
第２導電型第１半導体層１１３６Ａは活性層１１３４上に配置される。第２導電型第１半導体層１１３６Ａ及び第１導電型半導体層１１３２のそれぞれはＡｌＧａＮを含むことができる。なぜなら、ＡｌＧａＮがＧａＮ又はＩｎＡｌＧａＮより紫外線波長帯域の光を少なく吸収するからである。
【０１６１】
第２導電型第２半導体層１１３６Ｃは第２導電型第１半導体層１１３６Ａ上に配置される。第２導電型第２半導体層１１３６Ｃは第２電極１１４４から活性層１１３４に正孔を円滑に供給して紫外線半導体素子１１００Ａの電気的特性を改善させる役割をする。例えば、第２導電型第２半導体層１１３６ＣはＧａＮ又はＩｎＡｌＧａＮを含むことができる。
【０１６２】
仮に、第１導電型がｎ型かつ第２導電型がｐ型の場合、第２導電型第１半導体層１１３６Ａは電子遮断層（ＥＢＬ：Ｅｌｅｃｔｒｏｎ  Ｂｌｏｃｋｉｎｇ  Ｌａｙｅｒ）の役割をすることができる。もしくは、このような電子遮断層の役割をする第２導電型第１半導体層１１３６ＡはＡｌＧａＮ／ＡｌＧａＮ超格子層構造を有することもでき、ＡｌＧａＮバルク層構造を有することもできる。
【０１６３】
また、活性層１１３４から放出された光が第２導電型第１半導体層１１３６Ａで吸収されなくて透過することができるように、第２導電型第１半導体層１１３６Ａのエネルギーバンドギャップは活性層１１３４のエネルギーバンドギャップより大きくてもよい。このために、活性層１１３４から放出された光の波長によって変わるが、第２導電型第１半導体層１１３６Ａに含まれたアルミニウムの含量比は０．３以上であってもよい。
【０１６４】
また、第２導電型半導体層１１３６は第２導電型第３半導体層１１３６Ｂをさらに含むことができる。
【０１６５】
第２導電型第３半導体層１１３６Ｂは第２導電型第１半導体層１１３６Ａと第２導電型第２半導体層１１３６Ｃの間に配置される。例えば、第２導電型第３半導体層１１３６Ｂは少なくとも一つのＡｌＧａＮ層を含むことができる。
【０１６６】
例えば、第２導電型第３半導体層１１３６Ｂが複数のＡｌＧａＮ層を含む場合、複数のＡｌＧａＮ層のアルミニウム濃度は互いに違ってもよい。また、例えば、第２導電型第３半導体層１１３６Ｂの複数のＡｌＧａＮ層のアルミニウム濃度は第２導電型第１半導体層１１３６Ａから第２導電型第２半導体層１１３６Ｃの方向に徐々に増加するとか又は減少することもできる。
【０１６７】
第１電極１１４２はメッサ食刻（Ｍｅｓａ  ｅｔｃｈｉｎｇ）によって露出された第１導電型半導体層１１３２上に配置される。第１電極１４１２はオーム接触する物質を含んでオームの役割をすることができ、よって別途のオーム層（図示せず）が配置される必要がないこともある。もしくは、別途のオーム層が第１電極１１４２の下に配置されることもできる。
【０１６８】
第２電極１１４４は第２導電型第２半導体層１１３６Ｃ上に配置される。第１及び第２電極１１４２、１１４４のそれぞれは活性層１１３４から放出された光を吸収せずに反射させるとか透過させることができ、第１及び第２導電型半導体層１１３２、１１３６上に良好に成長可能な物質で形成されることができる。
【０１６９】
例えば、第１及び第２電極１１４２、１１４４のそれぞれは金属で形成されることができ、Ａｇ、Ｎｉ、Ａｌ、Ｒｈ、Ｐｄ、Ｉｒ、Ｒｕ、Ｍｇ、Ｚｎ、Ｐｔ、Ａｕ、Ｈｆ及びこれらの選択的な組合せでなることができる。
【０１７０】
特に、第２電極１１４４は透明伝導性酸化膜（ＴＣＯ：Ｔｒａｎｐａｒｅｎｔ  Ｃｏｎｄｕｃｔｉｖｅ  Ｏｘｉｄｅ）であってもよい。例えば、第２電極１１４４は前述した金属物質とＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＺＴＯ（ｉｎｄｉｕｍ  ｚｉｎｃ  ｔｉｎ  ｏｘｉｄｅ）、ＩＡＺＯ（ｉｎｄｉｕｍ  ａｌｕｍｉｎｕｍ  ｚｉｎｃ  ｏｘｉｄｅ）、ＩＧＺＯ（ｉｎｄｉｕｍ  ｇａｌｌｉｕｍ  ｚｉｎ  ｃｏｘｉｄｅ）、ＩＧＴＯ（ｉｎｄｉｕｍ  ｇａｌｌｉｕｍ  ｔｉｎ  ｏｘｉｄｅ）、ＡＺＯ（ａｌｕｍｉｎｕｍ  ｚｉｎｃ  ｏｘｉｄｅ）、ＡＴＯ（ａｎｔｉｍｏｎｙ  ｔｉｎ  ｏｘｉｄｅ）、ＧＺＯ（ｇａｌｌｉｕｍ  ｚｉｎｃ  ｏｘｉｄｅ）、ＩｒＯｘ、ＲｕＯｘ、ＲｕＯｘ／ＩＴＯ、Ｎｉ／ＩｒＯｘ／Ａｕ、及びＮｉ／ＩｒＯｘ／Ａｕ／ＩＴＯの少なくとも１種を含むことができるが、このような材料に限定されない。第２電極１１４４は第２導電型第２半導体層１１３６Ｃとオーム接触する物質を含むことができる。
【０１７１】
また、第２電極１１４４はオーム特性を有する反射電極材料で単層又は多層に形成されることができる。仮に、第２電極１４４がオームの役割をする場合、別途のオーム層（図示せず）は形成されなくてもよい。
【０１７２】
図１３はさらに他の実施例による半導体素子を示す。
【０１７３】
図１２に例示した紫外線半導体素子１１００Ａは水平型構造であるから、活性層１１３４から放出された光は第２導電型半導体層１１３６と第２電極１１４４を通じて出射される。このために、第２導電型半導体層１１３６と第２電極１１４４は透光性を有する物質でなり、第１導電型半導体層１１３２、バッファー層１１２０及び基板１１１０は透光性又は非透光性を有する物質でなることもできる。
【０１７４】
しかし、図１３に例示した半導体素子１１００Ｂはフリップチップボンディング構造であるから、活性層１１３４から放出された光は基板１１１０、バッファー層１１２０及び第１導電型半導体層１１３２を通じて出射される。このために、基板１１１０、バッファー層１１２０及び第１導電型半導体層１１３２は透光性を有する物質でなり、第２導電型半導体層１１３６と第２電極１１４４は透光性又は非透光性を有する物質でなることができる。
【０１７５】
また、図１２に例示した半導体素子１１００Ａとは違い、図１３に例示した半導体素子１１００Ｂはフリップチップボンディング構造であるので、第１及び第２バンプ１１６２Ａ、１１６２Ｂ、サブマウント１１６４、保護層１１６６及び第１及び第２金属層（又は、電極パッド）１１６８Ａ、１１６８Ｂをさらに含む。
【０１７６】
このような相違点を除けば、図１３に例示した半導体素子１１００Ｂは図１２に例示した半導体素子１１００Ａと同一であるので、重複部分に対しては同一の参照符号を使い、これについての詳細な説明を省略する。
【０１７７】
サブマウント１１６４は、例えばＡｌＮ、ＢＮ、炭化ケイ素（ＳｉＣ）、ＧａＮ、ＧａＡｓ、Ｓｉなどの半導体基板でなることができるが、これに限られず、熱伝導度に優れた半導体物質でなることもできる。また、サブマウント１１６４内にジェナーダイオード形態の静電気（ＥＳＤ：Ｅｌｅｃｔｒｏ  Ｓｔａｔｉｃ  Ｄｉｓｃｈａｒｇｅ）防止のための素子が含まれることもできる。
【０１７８】
第１及び第２金属層１１６８Ａ、１１６８Ｂはサブマウント１１６４上に水平方向に互いに離隔して配置される。第１バンプ１１６２Ａは第１金属層１１６８Ａと第１電極１１４２の間に配置され、第２バンプ１１６２Ｂは第２金属層１１６８Ｂと第２電極１１４４の間に配置される。
【０１７９】
第１電極１１４２は第１バンプ１１６２Ａを介してサブマウント１１６４の第１金属層１１６８Ａに連結され、第２電極１１４４は第２バンプ１１６２Ｂを介してサブマウント１１６４の第２金属層１１６８Ｂに連結される。
【０１８０】
たとえ図示されてはいないが、第１電極１１４２と第１バンプ１１６２Ａの間に第１上部バンプ金属層（図示せず）がさらに配置されることができ、第１金属層１１６８Ａと第１バンプ１１６２Ａの間に第１下部バンプ金属層（図示せず）がさらに配置されることもできる。
【０１８１】
ここで、第１上部バンプ金属層と第１下部バンプ金属層は第１バンプ１１６２Ａが位置する地点を表示する役割をする。同様に、第２電極１１４４と第２バンプ１１６２Ｂの間に第２上部バンプ金属層（図示せず）がさらに配置されることができ、第２金属層１１６８Ｂと第２バンプ１１６２Ｂの間に第２下部バンプ金属層（図示せず）がさらに配置されることもできる。ここで、第２上部バンプ金属層と第２下部バンプ金属層は第２バンプ１１６２Ｂが位置する地点を表示する役割をする。
【０１８２】
仮に、サブマウント１１６４がシリコン（Ｓｉ）のように電気的伝導性を有する物質で具現された場合、実施例１００Ｂは、図１３に例示したように、第１及び第２金属層１１６８Ａ、１１６８Ｂとサブマウント１１６４の間に配置される保護層１１６６をさらに含むこともできる。ここで、保護層１１６６は絶縁物質でなることができる。
【０１８３】
多重量子井戸構造の活性層を成す量子壁の厚さより量子井戸の厚さがもっと厚くてもよい。量子壁、量子井戸は１０対〜２０対が配置されることができ、詳細には量子壁の厚さは４０Åより小さくてもよく、量子井戸の厚さは４０Åより大きくてもよい。
【０１８４】
例えば、量子井戸の厚さを４３Å乃至４５Åにし、量子壁の厚さを３４Å乃至３７Åにし、最後の量子壁は後述する電子遮断層として作用することができるので９８Åの厚さにして配置することができる。
【０１８５】
従来のサファイア基板上で成長した半導体構造物において多重量子構造の活性層は、量子井戸の厚さを３２Å程度にし、量子壁の厚さを５４Å程度にし、最後の量子壁は８０Åの厚さにして配置することができた。
【０１８６】
すなわち、従来のサファイア基板上で成長する窒化物系半導体層の場合、ＩｎＧａＮ／ＧａＮ構造の多重量子井戸の品質が低下し、結晶性が弱いため、量子井戸の厚さがあまり大きくなれば半導体層が充分に成長することができなかった。しかし、同種の基板で成長し、第２層で高濃度のシリコンがドープされた場合、量子井戸の厚さが４０Å以上まで増加しても結晶性が悪くならなくて充分に成長することができ、従来より大きな厚さの量子井戸で電子と正孔が十分に結合して半導体素子の光効率が向上することができる。
【０１８７】
量子井戸は量子壁のエネルギーバンドギャップより小さなエネルギーバンドギャップを有する物質で形成されることができる。
【０１８８】
図１４は他の実施例の半導体素子パッケージ１２００を示す図である。
【０１８９】
実施例による半導体素子パッケージ１２００は、半導体素子１１００Ｂ、基板層１２１０、第１及び第２パッケージ胴体１２２０Ａ、１２２０Ｂ、絶縁物１２３０、第１及び第２ワイヤ１２４２、１２４４及びモールディング部材１２５０を含む。半導体素子１１００Ｂは図１３に例示した半導体素子で、同じ参照符号を付け、これについての詳細な説明を省略する。図１３に例示した半導体素子１１００Ｂ以外に図１２に例示した半導体素子１１００Ａが図１４に例示したような半導体素子パッケージに含まれて具現されることができるのは言うまでもない。
【０１９０】
第１及び第２パッケージ胴体１２２０Ａ、１２２０Ｂは基板層１２１０上に配置される。ここで、基板層１２１０はプリント基板（ＰＣＢ：Ｐｒｉｎｔｅｄ  Ｃｉｒｃｕｉｔ  Ｂｏａｒｄ）であってもよいが、これに限られない。半導体素子１１００Ｂが紫外線光を放出する場合、放熱特性を向上させるために、第１及び第２パッケージ胴体１２２０Ａ、１２２０Ｂはアルミニウム素材で具現されることができるが、これに限られない。
【０１９１】
図１４でサブマウント１１６４は第２パッケージ胴体１２２０Ｂ上に配置されたものとして示されているが、実施例はこれに限られない。すなわち、サブマウント１１６４は第２パッケージ胴体１２２０Ｂではなくて第１パッケージ胴体１２２０Ａ上に配置されることもできる。半導体素子１１００Ｂの第１及び第２金属層１１６８Ａ、１１６８Ｂは第１及び第２ワイヤ１２４２、１２４４を介して第１及び第２パッケージ胴体１２２０Ａ、１２２０Ｂにそれぞれ連結される。第１及び第２パッケージ胴体１２２０Ａ、１２２０Ｂが電気的伝導性を有するアルミニウム素材で具現される場合、絶縁物１２３０は第１パッケージ胴体１２２０Ａと第２パッケージ胴体１２２０Ｂを電気的に互いに分離させる役割をする。
【０１９２】
第１導電型半導体層１１３２は第１電極１１４２、第１バンプ１１６２Ａ、第１金属層１１６８Ａ、第１ワイヤ１２４２及び第１パッケージ胴体１２２０Ａを介して基板層１２１０と電気的に連結されることができる。また、第２導電型半導体層１１３６は第２電極１１４４、第２バンプ１１６２Ｂ、第２金属層１１６８Ｂ、第２ワイヤ１２４４及び第２パッケージ胴体１２２０Ｂを介して基板層１２１０と電気的に連結されることができる。
【０１９３】
モールディング部材１２５０は第１及び第２パッケージ胴体１２２０Ａ、１２２０Ｂによって形成されたキャビティに満たされることで、半導体素子１１００Ｂを取り囲んで保護することができる。また、モールディング部材１２５０は蛍光体を含むことができ、半導体素子１１００Ｂから放出された光の波長を変化させることができる。
【０１９４】
図１９はＥＬＯＧ（Ｅｐｉｔａｘｉａｌ  Ｌａｔｅｒａｌ  ＯｖｅｒＧｒｏｗｔｈ）成長方式を用いた窒化物系半導体の成長を示した図である。
【０１９５】
図１９を参照すると、基板（ｓｕｂｓｔｒａｔｅ）上で成長する窒化物系半導体（ＧａＮ）の中間にシリコン酸化物（ＳｉＯ２）などでマスク１８０１を形成して、マスク１８０１間の領域で成長する窒化物系半導体が垂直成長するだけではなくマスク上で水平成長することができる。この時、マスク１８０１によって欠陷を遮断することにより、マスク１８０１の上部領域では欠陥発生を無くすとか欠陥発生を減らすことができる。
【０１９６】
図２０はＰｅｎｄｅｏ成長方式を用いた窒化物系半導体の成長を示した図である。図２０を参照すると、基板（ｓｕｂｓｔｒａｔｅ）を食刻してグルーブ（ｇｒｏｏｖｅ）を形成し、グルーブが形成されていない基板の第１領域で窒化物系半導体層を成長させる。この時、基板の第１領域で成長する窒化物系半導体は垂直成長及び水平成長をして基板上部の全領域で窒化物系半導体層が形成されることができる。しかし、このような窒化物系半導体の成長は次のような問題点がある。
【０１９７】
ＥＬＯＧ方式の場合、マスク１８０１として使われるシリコン酸化物とＧａＮの摩擦によってチルト（ｔｉｌｔ）が発生することによって転位が発生して窒化物半導体層の品質が低下することがある。また、水平成長によってマスク上部領域に窒化物系半導体を成長させるから、成長時間が増加することがある。
【０１９８】
Ｐｅｎｄｅｏ方式の場合はサファイア基板に対する食刻が必須であるが、工程時間が増加し、さらにサファイア基板に正確なパターンを形成することが難しい。
【０１９９】
上述したように、半導体素子を成す窒化物系半導体層の品質低下はＥＬＯＧ（ｅｐｉｔａｘｉａｌ  ｌａｔｅｒａｌ  ｏｖｅｒ−ｇｒｏｗｔｈ）成長方式又はＰｅｎｄｅｏ成長方式でも解決することができない。
【０２００】
また、窒化物系半導体層の品質問題を解決すると言っても、図１２に示した水平型半導体素子及び図１３に示したフリップチップ半導体素子の場合、半導体素子の上面を通じて抽出される光量より半導体素子の側面を通じて抽出される光量が多くて光出力が低下することがある。
【０２０１】
半導体素子の光抽出の側面で見ると、垂直型半導体素子は面発光（Ｓｕｒｆａｃｅ  ｅｍｉｔｔｅｒ）構造を有する反面、水平型半導体素子及びフリップチップ半導体素子は体積発光（Ｖｏｌｕｍｅ  ｅｍｉｔｔｅｒ）構造を有することができる。
【０２０２】
すなわち、水平型半導体素子及びフリップチップ半導体素子は垂直型半導体素子より上部面を通じて抽出される光に対して側面を通じて抽出される光の比率が高い。
【０２０３】
このような体積発光をする水平型半導体素子及びフリップチップ半導体素子の光抽出を向上させるためには、同じ体積を有する半導体素子において側面の広さを増加させることが重要である。
【０２０４】
以下、半導体素子の側面の広さを増加させて光抽出をより向上させるための構造を図１５及び図１６に示した実施例に基づいて説明する。
【０２０５】
図１５はさらに他の実施例による半導体素子２００Ａの斜視図を示し、図１６は図１５に示した半導体素子２００Ａの上部面を示す図である。
【０２０６】
図１５に示した半導体素子２００Ａは図１２及び図１３に示した半導体素子についての説明が同様に適用されることができるので、図１２及び図１３に示した半導体素子との相違点について説明する。
【０２０７】
実施例の半導体素子２００Ａは、第１導電型半導体層１１３２、活性層１１２４、及び第２導電型半導体層１１３６を含む半導体構造物１１３０を含むことができる。
【０２０８】
図１２及び図１３で説明した第１導電型半導体層１３２、活性層１２４、及び第２導電型半導体層１３６の組成及び機能は第１導電型半導体層１１３２、活性層１１２４、及び第２導電型半導体層１１３６に適用されることができる。
【０２０９】
実施例の半導体素子２００Ａの横断面は三角形又は台形に構成されることができる。
【０２１０】
実施例の半導体素子２００Ａは第１領域Ｓ１及び第２領域Ｓ２を含むことができる。
【０２１１】
第１領域Ｓ１は第１導電型半導体層１１３２の一部が露出される領域を含むことができ、第１領域Ｓ１の第１導電型半導体層１１３２の露出される領域には第１電極１１４２が配置されることができる。
【０２１２】
第２領域Ｓ２は第２導電型半導体層１１３６が外部に露出される領域を含むことができ、第２導電型半導体層１１３６上には第２電極１１４４が配置されることができる。
【０２１３】
第１領域Ｓ１と第２領域Ｓ２は既設定の高低差又は段差があるように構成されることができる。
【０２１４】
例えば、前記既設定の高さは第１領域Ｓ１の上部面から第２領域の第２導電型半導体層１１３６の上部面までの高さであってもよく、活性層１１３４及び第１導電型半導体層１１３２の一部が露出されることができるほどの高さであってもよい。
【０２１５】
第１導電型半導体層１１３２の一部が露出されるときに第１電極１１４２が第１領域Ｓ１上に配置されて第１導電型半導体層１１３２に電流を供給することができるからである。
【０２１６】
図１５には前記既設定の高さが第２領域Ｓ２の上部面から第１導電型半導体層１３２の一部分に示されているが、これは説明の便宜のためのもので、使用者は便宜によって所定の高さを多様に変形実施することができる。
【０２１７】
第１領域Ｓ１に配置される第１導電型半導体層１１３２の横断面の形状は三角形であってもよく、第１導電型半導体層１１３２上に配置される第１電極１１４２も三角形に構成されることができる。
【０２１８】
ただし、第１電極１１４２の形状は一例を説明するために三角形として図示されているものであり、第１電極１１４２の形状は三角形に限定されず多様な形状に配置可能である。
【０２１９】
また、第２領域Ｓ２に配置される第２導電型半導体層１１３６の横断面の形状は三角形又は台形であってもよく、第２導電型半導体層１１３６上に配置される第２電極１１４４も三角形又は台形に構成されることができる。
【０２２０】
ただし、第２電極１１４４の形状は一例を説明するために三角形又は台形に図示されているものであり、第２電極１１４４の形状はこれに限定されず多様な形状に具現可能である。
【０２２１】
実施例の半導体素子２００Ａは下部面（例えば、基板１１０の下部面）から上部面（第２導電型半導体層１１３６の上部面）まで既設定の高さＨを有するように構成されることができる。
【０２２２】
半導体素子の光抽出の観点で見たとき、実施例の半導体素子２００Ａは体積発光（Ｖｏｌｕｍｅ  ｅｍｉｔｔｅｒ）構造と定義することができる。
【０２２３】
例えば、一般的な垂直型半導体素子のように面発光（Ｓｕｒｆａｃｅ  ｅｍｉｔｔｅｒ）する構造とは違い、実施例の半導体素子２００Ａは上部面から抽出される光量より側面から抽出される光量が多い。ここで、面発光する構造は半導体素子の側面から抽出される光量より上部面から抽出される光量が主な構造であってもよい。
【０２２４】
半導体素子の側面方向への光抽出効率を高めるためには、半導体素子の側面の広さを最大化することが必要である。半導体素子の側面の広さは半導体素子の高さと半導体素子の上部面の周長の積で示すことができる。結局、半導体素子の側面からの光抽出効率を向上させるためには、半導体素子の高さ及び半導体素子の上部面の周長を最大化することが重要である。
【０２２５】
図１７は実施例による半導体素子の高さによる光抽出効率を示す。
【０２２６】
図１７で、ｘ軸は半導体素子２００Ａの高さを意味し、ｙ軸は半導体素子２００Ａの高さによる光抽出効率（Ｌｉｇｈｔ  Ｅｘｔｒａｃｔｉｏｎ  ｅｆｆｉｃｉｅｎｃｙ、Ｃｅｘ）の実験値を意味する。
【０２２７】
図１７を参照すると、半導体素子２００Ａの高さＨが増加するにつれて光抽出効率（Ｃｅｘ）が増加する傾向が見られる。ここで、半導体素子２００Ａの高さは半導体素子２００Ａの厚さと表現することもできる。
【０２２８】
０μｍ＜Ｈ≦１０μｍの場合、半導体素子２００Ａの光抽出効率は約８２％〜８４％である。これは一般的な面発光構造を有する半導体素子２００Ａの光抽出効率に対応する数値である。
【０２２９】
また、半導体素子２００Ａの高さＨが６０μｍ以上の場合、半導体素子２００Ａの光抽出効率は約９０％程度である。これは体積発光構造を有する実施例の半導体素子の光抽出効率と見なすことができる。
【０２３０】
すなわち、半導体素子２００Ａの高さが増加するほど半導体素子２００Ａの光抽出効率が増加するという事実を導出することができる。
【０２３１】
ただし、半導体素子２００Ａの高さＨが約９０μｍ以上の場合には、光抽出効率が飽和（Ｓａｔｕｒａｔｉｏｎ）する現象が見られる。
【０２３２】
これは半導体素子２００Ａの高さＨが所定の高さ（約９０μｍ）以上となってもＧａＮ又はＡｌＧａＮを含む半導体素子２００Ａの内部構造によって光が吸収されるからである。
【０２３３】
例えば、実施例の半導体素子２００Ａの高さＨは６０μｍ以上かつ３００μｍ以下であってもよい。ただし、これは一実施例を説明するためのものであり、使用者は実施例の半導体素子２００Ａの高さ範囲をより多様に変形することができる。
【０２３４】
前述したように、実施例の半導体素子２００Ａの横断面又は半導体素子２００Ａの上部面の平面形状は三角形に構成されることができる。
【０２３５】
図１６を参照すると、半導体素子２００Ａの横断面又は上部面の形状、例えば発光構造物１１３０の横断面又は上部面の平面形状は三つの辺ａ、ｂ、ｃを含む三角形であってもよい。
【０２３６】
例えば、三つの辺は第１辺ａ、第１辺ａと隣り合うように備えられる第２辺ｂ、及び第３辺ｃを含むことができる。
【０２３７】
第１辺〜第３辺のうち隣り合う２個の辺は互いに接し、隣り合う２個の辺が成す角度は鋭角であってもよい。
【０２３８】
第１辺ａと第２辺ｂが成す内角を第１角αと言い、第１辺ａと第３辺ｃが成す内角を第２角βと言い、第２辺ｂと第３辺ｃが成す内角を第３角γという。
【０２３９】
例えば、第１辺ａは第２辺ｂと第３辺ｃが会う角と対応するとか向き合うように位置することができ、第２辺ｂは第１辺ａと第３辺ｃが会う角と対応するとか向き合うように位置することができ、第３辺ｃは第１辺ａと第２辺ｂが会う角と対応するとか向き合うように位置することができる。
【０２４０】
以下、図１８を参照して実施例の半導体素子２００Ａの周長を最大化して半導体素子２００Ａの側面の広さを最大にするための第１辺〜第３辺ａ、ｂ、ｃ及び第１角〜第３角α、β、γについて説明する。
【０２４１】
図１８は実施例の半導体素子２００Ａの少なくとも一つの角度による第１周長と第２周長の比を示すグラフである。
【０２４２】
図１８を参照すると、実施例の半導体素子２００Ａは、横断面又は上部面の平面形状が直角三角形の場合、半導体素子２００Ａの上部面の広さをＳと表現し、半導体素子２００Ａの側面の周長を第１周長と言う。
【０２４３】
例えば、第１周長は半導体素子２００Ａの発光構造物１１３０の上部面の第１辺〜第３辺ａ、ｂ、ｃの長さの和であってもよい。
【０２４４】
実施例の半導体素子２００Ａの横断面又は半導体素子２００Ａの上部面の平面形状が直角三角形の場合、第１辺〜第３辺ａ、ｂ、ｃの長さはＭ２＋Ｎ２＝Ｐ２の数学式を満たすことができる。
【０２４５】
ここで、Ｍは第１辺ａの長さ、Ｎは第２辺ｂの長さ、Ｐは第３辺ｃの長さであってもよい。
【０２４６】
実施例の半導体素子２００Ａの横断面又は半導体素子２００Ａの上部面の平面形状が正三角形の場合、半導体素子２００Ａの広さをＳと表現し、半導体素子２００Ａの周長を第２周長と表現する。
【０２４７】
第１周長及び第２周長の定義において、半導体素子の横断面又は上部面の広さは同一条件の場合である。
【０２４８】
図１８に示したグラフのｘ軸は第１角〜第３角α、β、γのうち直角である角（例えば、α）を除いた少なくとも二つの角（例えば、β、γ）のいずれか一つ（例えば、γ）であってもよく、ｙ軸は同じ広さを有する横断面又は上部面の条件で第１周長と第２周長の比率（例えば、第１周長／第２周長）を示したものである。
【０２４９】
実施例の半導体素子２００Ａの第１角αは８０°〜１００°であってもよい。
【０２５０】
よって、第２角β及び第３角γの和は８０°〜１００°であってもよい。
【０２５１】
図１８は、第２角β又は第３角γが変化するにつれて第１辺〜第３辺ａ、ｂ、ｃの長さ（Ｍ、Ｎ、Ｐ）が変化することができ、これによる第１周長及び第２周長の比率を示すものである。
【０２５２】
図１８に示したように、第１周長と第２周長の比率（第１周長／第２周長）は１より大きいことが分かり、このことから、同じ広さの条件の下で直角三角形の第１周長が正三角形の第２周長より大きい。
【０２５３】
実施例の半導体素子２００Ａの高さが一定であるという仮定で、実施例の半導体素子２００Ａの光抽出効率は前述したように半導体素子２００Ａの周長に比例すると見なすことができる。
【０２５４】
例えば、第２周長を基準とするとき、第１周長が大きいほど半導体素子１１００Ａの側面の広さが大きくなり、これによって光抽出効率が増加すると見なすことができる。
【０２５５】
要するに、前述したように体積発光する半導体素子２００Ａから発光する光は側面を通じて主に放出されるから、半導体素子２００Ａの側面の広さと半導体素子２００Ａの光抽出効率は正の相関関係がある。
【０２５６】
ただし、半導体素子２００Ａの体積によって光が放出される活性層１１３４の広さが変わるから、実施例の半導体素子２００Ａは、同じ体積を有する半導体素子２００Ａにおいて、すなわち高さＨが同一であるとともに横断面の広さＳが同一である半導体素子２００Ａにおいて、横断面の周長が最大である半導体素子２００Ａを提供して光抽出効率を増加させることができる。
【０２５７】
図１８に示したグラフを参照すると、第２角β又は第３角γの大きさが増加すれば増加するほど第１周長は大きくなり、これによって光抽出効率が増加する効果がある。しかし、実施例の第２角β又は第３角γの大きさは２５°〜６５°に形成されてもよい。仮に、第２角β又は第３角γの大きさが２５°未満又は６５°超過に形成される場合、電流波及（Ｃｕｒｒｅｎｔ  ｓｐｒｅａｄｉｎｇ）効果が減少して光抽出効率が減少することがあり、第１電極又は第２電極を配置させるための十分な空間を確保することができないことがあるからである。
【０２５８】
また、図１８に示したように、同じ広さの条件の下で、実施例による半導体素子の第１周長と第２周長の比率（第１周長／第２周長）は１．１〜１．２５であってもよい。
【０２５９】
第１周長及び第２周長の比率（第１周長／第２周長）が１．２５を超える場合には、電流波及（Ｃｕｒｒｅｎｔ  ｓｐｒｅａｄｉｎｇ）効果が減少して光抽出効率が減少することがあり、第１電極又は第２電極を配置させるための十分な空間を確保することができないことがあるからである。
【０２６０】
図１５〜図１８で説明した発光構造物の形状、第１角α、第２角β又は第３角γ、及び第１周長及び第２周長に対する比率についての説明は図１〜図１０で説明した実施例１００、２００にも同様に適用することができる。
【０２６１】
実施例による半導体素子パッケージは複数が基板上にアレイされることができ、半導体素子パッケージの光経路上に光学部材である導光板、プリズムシート、拡散シートなどが配置されることができる。このような半導体素子パッケージ、基板、光学部材はバックライトユニットとして機能することができる。
【０２６２】
さらに他の実施例は上述した実施例に記載した半導体素子又は半導体素子パッケージを含む表示装置、指示装置、照明システムに具現されることができる。例えば、照明システムはランプ、街灯、ヘッドランプなどを含むことができる。
【０２６３】
図２１は実施例による照明装置を示す。
【０２６４】
図２１を参照すると、照明装置は、カバー２１００、光源モジュール２２００、放熱体２４００、電源提供部２６００、内部ケース２７００、及びソケット２８００を含むことができる。また、実施例による照明装置は、部材２３００及びホルダー２５００のいずれか一つ以上をさらに含むことができる。
【０２６５】
カバー２１００はバルブ（ｂｕｌｂ）状又は半球状であってもよく、一部が開口した中空形状であってもよい。カバー２１００は光源モジュール２２００と光学的に結合することができる。例えば、カバー２１００は光源モジュール２２００から提供される光を拡散、散乱又は励起させることができる。カバー２１００は一種の光学部材であってもよい。カバー２１００は放熱体２４００と結合することができる。カバー２１００は放熱体２４００と結合する結合部を有することができる。
【０２６６】
カバー２１００の内面には乳白色塗料がコートされることができる。乳白色の塗料は光を拡散させる拡散材を含むことができる。カバー２１００の内面の表面粗さはカバー２１００の外面の表面粗さより大きく形成されることができる。これは、光源モジュール２２００からの光を充分に散乱及び拡散させて外部に放出させるためである。
【０２６７】
カバー２１００の素材は、ガラス（ｇｌａｓｓ）、プラスチック、ポリプロピレン（ＰＰ）、ポリエチレン（ＰＥ）、ポリカーボネート（ＰＣ）などであってもよい。ここで、ポリカーボネートは耐光性、耐熱性及び強度に優れる。カバー２１００は外部から光源モジュール２２００が見えるように透明なものがよいが、これに限定されるものではなく、不透明なものであってもよい。カバー２１００はブロー（ｂｌｏｗ）成形で形成されることができる。
【０２６８】
光源モジュール２２００は放熱体２４００の一面に配置されることができ、光源モジュール２２００から発生した熱は放熱体２４００に伝導されることができる。光源モジュール２２００は、光源部２２１０、連結プレート２２３０、及びコネクタ２２５０を含むことができる。光源部２２１０は実施例による半導体素子１００、２００、１１００Ａ、１１００Ｂ、２００Ａ又は半導体素子パッケージ６００、１２００を含むことができる。
【０２６９】
部材２３００は放熱体２４００の上面上に配置されることができ、複数の光源部２２１０とコネクタ２２５０が挿入されるガイド凹部２３１０を有する。ガイド凹部２３１０は光源部２２１０の基板及びコネクタ２２５０と対応するとか整列されることができる。
【０２７０】
部材２３００の表面は光反射物質で塗布されるとかコートされたものであってもよい。
【０２７１】
例えば、部材２３００の表面は白色の塗料で塗布されるとかコートされたものであってもよい。このような部材２３００は、カバー２１００の内面で反射されて光源モジュール２２００に向かって帰る光をカバー２１００の方向に反射させることができる。よって、実施例による照明装置の光効率を向上させることができる。
【０２７２】
部材２３００は例として絶縁物質でなることができる。光源モジュール２２００の連結プレート２２３０は電気伝導性の物質を含むことができる。よって、放熱体２４００と連結プレート２２３０が互いに電気的に接触することができる。部材２３００は絶縁物質で構成され、連結プレート２２３０と放熱体２４００の電気的短絡を遮断することができる。放熱体２４００は光源モジュール２２００からの熱と電源提供部２６００からの熱を受けて放熱することができる。
【０２７３】
ホルダー２５００は内部ケース２７００の絶縁部２７１０の収納空間２７１９を塞ぐ。よって、内部ケース２７００の絶縁部２７１０に収納される電源提供部２６００が密閉されることができる。ホルダー２５００はガイド突出部２５１０を有することができ、ガイド突出部２５１０は電源提供部２６００の突出部２６１０が貫通するホールを有することができる。
【０２７４】
電源提供部２６００は外部から受けた電気的信号を処理又は変換して光源モジュール２２００に提供する。電源提供部２６００は内部ケース２７００の収納空間２７１９に収納されることができ、ホルダー２５００によって内部ケース２７００の内部に密閉されることができる。電源提供部２６００は、突出部２６１０、ガイド部２６３０、ベース２６５０、及び延長部２６７０を含むことができる。
【０２７５】
ガイド部２６３０はベース２６５０の一側から外部に突出した形状を有することができる。ガイド部２６３０はホルダー２５００に挿入されることができる。ベース２６５０の一面上には多数の部品が配置されることができる。多数の部品は、例えば外部電源から提供される交流電源を直流電源に変換する直流変換装置、光源モジュール２２００の駆動を制御する駆動チップ、光源モジュール２２００を保護するためのＥＳＤ（ＥｌｅｃｔｒｏＳｔａｔｉｃ  ｄｉｓｃｈａｒｇｅ）保護素子などを含むことができるが、これに限定されない。
【０２７６】
延長部２６７０はベース２６５０の他側から外部に突出した形状を有することができる。延長部２６７０は内部ケース２７００の連結部２７５０の内部に挿入されることができ、外部からの電気的信号を受けることができる。例えば、延長部２６７０は内部ケース２７００の連結部２７５０と同一であるとかそれより小さい幅を有することができる。延長部２６７０には“＋電線”と“−電線”の各端が電気的に連結されることができ、“＋電線”と“−電線”の他端はソケット２８００に電気的に連結されることができる。
【０２７７】
内部ケース２７００は内部に電源提供部２６００と一緒にモールディング部を含むことができる。モールディング部はモールディング液体が固まった部分で、電源提供部２６００が内部ケース２７００の内部に固定できるようにする。
【０２７８】
図２２は実施例による表示装置８００を示す。
【０２７９】
図２２を参照すると、表示装置８００は、ボトムカバー８１０と、ボトムカバー８１０上に配置される反射板８２０と、光を放出する発光モジュール８３０、８３５と、反射板８２０の前方に配置され、発光モジュール８３０、８３５から発散される光を表示装置の前方に案内する導光板８４０と、導光板８４０の前方に配置されるプリズムシート８５０、８６０を含む光学シートと、光学シートの前方に配置されるディスプレイパネル８７０と、ディスプレイパネル８７０と連結され、ディスプレイパネル８７０に画像信号を供給する画像信号出力回路８７２と、ディスプレイパネル８７０の前方に配置されるカラーフィルター８８０とを含むことができる。ここで、ボトムカバー８１０、反射板８２０、発光モジュール８３０、８３５、導光板８４０、及び光学シートはバックライトユニット（Ｂａｃｋｌｉｇｈｔ  Ｕｎｉｔ）を成すことができる。
【０２８０】
発光モジュールは基板８３０上に実装される発光素子パッケージ８３５を含むことができる。ここで、基板８３０はＰＣＢなどを使うことができる。発光素子パッケージ８３５は上述した実施例６００、１２００であってもよい。
【０２８１】
ボトムカバー８１０は表示装置８００内の構成要素を収納することができる。そして、反射板８２０はこの図面のように別途の構成要素として備えられることもでき、導光板８４０の後面又はボトムカバー８１０の前面に高反射度の物質でコートされる方式で備えられることもできる。
【０２８２】
ここで、反射板８２０は反射率が高くて超薄型として使用可能な素材を使うことができ、ポリエチレンテレフタレート（ＰｏｌｙＥｔｈｙｌｅｎｅ  Ｔｅｒｅｐｈｔａｌａｔｅ；ＰＥＴ）を使うことができる。
【０２８３】
そして、導光板８３０はポリメチルメタクリレート（ＰｏｌｙＭｅｔｈｙｌＭｅｔｈＡｃｒｙｌａｔｅ；ＰＭＭＡ）、ポリカーボネート（ＰｏｌｙＣａｒｂｏｎａｔｅ；ＰＣ）、又はポリエチレン（ＰｏｌｙＥｔｈｙｌｅｎｅ；ＰＥ）などで形成されることができる。
【０２８４】
そして、第１プリズムシート８５０は支持フィルムの一面に透光性及び弾性を有する重合体材料で形成されることができ、重合体は複数の立体構造が反復的に形成されたプリズム層を有することができる。ここで、複数のパターンは、図示のように、山と谷が反復的にストライプ状に備えられることができる。
【０２８５】
そして、第２プリズムシート８６０において支持フィルムの一面の山と谷の方向は、第１プリズムシート８５０内の支持フィルムの一面の山と谷の方向に垂直であってもよい。これは、発光モジュールと反射シートから伝達された光をディスプレイパネル１８７０の前面に均一に分散するためである。
【０２８６】
そして、図示されてはいないが、導光板８４０と第１プリズムシート８５０の間に拡散シートが配置されることができる。拡散シートはポリエステルとポリカーボネート系の材料でなることができ、バックライトユニットから入射した光の光投射角を屈折及び散乱によって最大に広げることができる。そして、拡散シートは光拡散剤を含む支持層と、光出射面（第１プリズムシートの方向）と光入射面（反射シートの方向）に形成され、光拡散剤を含まない第１レイヤー及び第２レイヤーとを含むことができる。
【０２８７】
実施例において、拡散シート、第１プリズムシート８５０、及び第２プリズムシート８６０が光学シートを成す。光学シートは他の組合せ、例えばマイクロレンズアレイでなるかあるいは拡散シートとマイクロレンズアレイの組合せ又は単一プリズムシートとマイクロレンズアレイの組合せなどでなることができる。
【０２８８】
ディスプレイパネル８７０には液晶表示パネル（Ｌｉｑｕｉｄ  ｃｒｙｓｔａｌ  ｄｉｓｐｌａｙ）が配置されることができ、液晶表示パネル８６０の外に光源を必要とする他の種類の表示装置が備えられることができる。
【０２８９】
実施例による半導体素子はレーザーダイオードであってもよい。レーザーダイオードは、発光素子と同様に、上述した構造の第１導電型半導体層、活性層及び第２導電型半導体層を含むことができる。
【０２９０】
また、例えば、実施例による半導体素子は光検出器（ｐｈｏｔｏｄｅｔｅｃｔｏｒ）であってもよい。このような光検出器としては、光電池（シリコン、セレン）、光伝導素子（硫化カドミウム、セレン化カドミウム）、フォトダイオード（例えば、ｖｉｓｉｂｌｅ  ｂｌｉｎｄ  ｓｐｅｃｔｒａｌ  ｒｅｇｉｏｎ又はｔｒｕｅ  ｂｌｉｎｄ  ｓｐｅｃｔｒａｌ  ｒｅｇｉｏｎでピーク波長を有するＰＤ）、フォトトランジスタ、光電子増配管、光電管（真空、ガス封入）、ＩＲ（Ｉｎｆｒａ−Ｒｅｄ）検出器などがあるが、実施例はこれに限られない。
【０２９１】
また、実施例による半導体素子は必ずしも半導体のみで具現されなく、場合によって金属物質をさらに含むこともできる。例えば、受光素子のような半導体素子はＡｇ、Ａｌ、Ａｕ、Ｉｎ、Ｇａ、Ｎ、Ｚｎ、Ｓｅ、Ｐ、又はＡｓの少なくとも１種で具現されることができ、ｐ型又はｎ型ドーパントでドープされた半導体物質又は真性半導体物質で具現されることもできる。
【０２９２】
以上で実施例で説明した特徴、構造、効果などは本発明の少なくとも一つの実施例に含まれ、必ずしも一つの実施例にのみ限定されるものではない。
【０２９３】
また、各実施例で例示した特徴、構造、効果などは実施例が属する分野で通常の知識を有する者によって他の実施例でも組合せ又は変形されて実施可能である。したがって、このような組合せと変形についての内容は本発明の範囲に含まれるものと解釈されなければならないであろう。
【産業上の利用可能性】
【０２９４】
実施例は放熱効果を向上させることができ、温度上昇に起因する発光効率の低下を防止することができる半導体素子を提供する。
【図１】
2019501541.tif 000003
【図２】
2019501541.tif 000004
【図３】
2019501541.tif 000005
【図４】
2019501541.tif 000006
【図５】
2019501541.tif 000007
【図６】
2019501541.tif 000008
【図７】
2019501541.tif 000009
【図８】
2019501541.tif 000010
【図９】
2019501541.tif 000011
【図１０ａ】
2019501541.tif 000012
【図１０ｂ】
2019501541.tif 000013
【図１０ｃ】
2019501541.tif 000014
【図１０ｄ】
2019501541.tif 000015
【図１１】
2019501541.tif 000016
【図１２】
2019501541.tif 000017
【図１３】
2019501541.tif 000018
【図１４】
2019501541.tif 000019
【図１５】
2019501541.tif 000020
【図１６】
2019501541.tif 000021
【図１７】
2019501541.tif 000022
【図１８】
2019501541.tif 000023
【図１９】
2019501541.tif 000024
【図２０】
2019501541.tif 000025
【図２１】
2019501541.tif 000026
【図２２】
2019501541.tif 000027
【手続補正書】
【提出日】平成30年7月6日(2018.7.6)
【手続補正１】
【補正対象書類名】明細書
【補正対象項目名】０００９
【補正方法】変更
【補正の内容】
【０００９】
前記半導体構造物の上部面の平面形状は第１辺、第２辺、及び第３辺を含む直角三角形であり、前記第１辺と前記第２辺間の角度は第１角度、前記第１辺と前記第３辺間の角度は第２角度、前記第２辺と前記第３辺間の角度は第３角度であり、前記第１角度は直角、前記第２角度又は前記第３角度は２５°〜６５°であってもよい。
【手続補正２】
【補正対象書類名】明細書
【補正対象項目名】００１０
【補正方法】変更
【補正の内容】
【００１０】
前記半導体構造物の上部面の形状は第１辺、第２辺、及び第３辺を含む直角三角形であり、第１周長と第２周長の比率は１．１〜１．２５であり、前記第１周長は前記第１辺、前記第２辺、及び前記第３辺の和であり、前記第２周長は前記半導体構造物の上部面の面積と同一の面積を有する正三角形の周長であってもよい。
【手続補正３】
【補正対象書類名】明細書
【補正対象項目名】００１２
【補正方法】変更
【補正の内容】
【００１２】
前記複数のパターンはストライプ（ｓｔｒｉｐｅ）状であり、前記複数のパターンのそれぞれの幅は１０μｍ〜２０μｍであり、前記複数のパターン間の離隔距離は２μｍ〜４μｍであってもよい。
【手続補正４】
【補正対象書類名】明細書
【補正対象項目名】００１９
【補正方法】変更
【補正の内容】
【００１９】
【図１】実施例による半導体素子の斜視図である。
【図２】図１に示した半導体素子のＡＢ方向の断面図である。
【図３】図２に示したパターン層の一実施例を示す図である。
【図４】図２に示したパターン層の他の実施例を示す図である。
【図５】図２に示したパターン層のさらに他の実施例を示す図である。
【図６】図２に示したパターン層のさらに他の実施例を示す図である。
【図７】他の実施例による半導体素子の斜視図である。
【図８】図７に示した半導体素子のＡＢ方向の断面図である。
【図９】ＡｌＮパターン層及び他の透光性物質の熱伝導度と熱膨張係数を示す図である。
【図１０ａ】他の実施例による半導体素子のパターン層を示す図である。
【図１０ｂ】他の実施例による半導体素子のパターン層を示す図である。
【図１０ｃ】他の実施例による半導体素子のパターン層を示す図である。
【図１０ｄ】他の実施例による半導体素子のパターン層を示す図である。
【図１１】実施例による半導体素子パッケージを示す断面図である。
【図１２】実施例による半導体素子を示す図である。
【図１３】実施例による半導体素子を示す図である。
【図１４】他の実施例による半導体素子パッケージを示す図である。
【図１５】さらに他の実施例による半導体素子の斜視図である。
【図１６】図１５に示した半導体素子の上部面を示す図である。
【図１７】実施例による半導体素子の高さによる光抽出効率を示す図である。
【図１８】図１５に示した半導体素子の少なくとも一つの角度による第１周長と第２周長の比を示すグラフである。
【図１９】ＥＬＯＧ成長方式を用いた窒化物系半導体の成長を示した図である。
【図２０】Ｐｅｎｄｅｏ成長方式を用いた窒化物系半導体の成長を示した図である。
【図２１】実施例による照明装置を示す図である。
【図２２】実施例による表示装置を示す図である。
【手続補正５】
【補正対象書類名】明細書
【補正対象項目名】００２５
【補正方法】変更
【補正の内容】
【００２５】
基板１１０は窒化物半導体基板であってもよい。例えば、基板１１０はＡｌｘＧａ１−ｘＮ（０≦ｘ≦０．５）の組成式を有する半導体でなることができる。
【手続補正６】
【補正対象書類名】明細書
【補正対象項目名】００２９
【補正方法】変更
【補正の内容】
【００２９】
パターン層１１５は基板１１０の上面１１１上に配置され、基板１１０及び半導体構造物１３０の熱を放出する又は半導体構造物と基板の間で熱を伝導する役割をすることができる。
【手続補正７】
【補正対象書類名】明細書
【補正対象項目名】００４４
【補正方法】変更
【補正の内容】
【００４４】
パターン層１１５の厚さＴ１が０．５μｍ未満の場合には、熱伝導効果及び放熱効果が非常に小さいことがある。
【手続補正８】
【補正対象書類名】明細書
【補正対象項目名】００８９
【補正方法】変更
【補正の内容】
【００８９】
窒化物半導体層１２０は基板１１０と同一の物質でなることができる。例えば、窒化物半導体層１２０は基板１１０と同一の組成、例えば同一の構成成分及び構成成分間の同一含量比を有してもよいが、これに限定されるものではなく、他の実施例では、基板１１０と違う物質でなることもできる。もしくは、他の実施例では、窒化物半導体層１２０は基板１１０と同一の構成成分を含むが、構成成分間の含量比が基板１１０と違ってもよい。
【手続補正９】
【補正対象書類名】明細書
【補正対象項目名】００９３
【補正方法】変更
【補正の内容】
【００９３】
半導体構造物１３０は、窒化物半導体層１２０上に順次積層される第１導電型半導体層１３２、活性層１３４、及び第２導電型半導体層１３６を含むことができる。
【手続補正１０】
【補正対象書類名】明細書
【補正対象項目名】００９４
【補正方法】変更
【補正の内容】
【００９４】
第１導電型半導体層１３２は３族−５族、２族−６族などの化合物半導体、例えばＩｎｘＡｌｙＧａ１−ｘ−ｙＮ（０≦ｘ≦１、０≦ｙ≦１、０≦ｘ＋ｙ≦１）の組成式を有する半導体であってもよく、ｎ型ドーパント（例えば、Ｓｉ、Ｇｅ、Ｓｅ、Ｔｅなど）がドープされることができる。
【手続補正１１】
【補正対象書類名】明細書
【補正対象項目名】００９５
【補正方法】変更
【補正の内容】
【００９５】
活性層１３４は第１導電型半導体層１３２及び第２導電型半導体層１３６から提供される電子（ｅｌｅｃｔｒｏｎ）と正孔（ｈｏｌｅ）の再結合（ｒｅｃｏｍｂｉｎａｔｉｏｎ）過程で発生するエネルギーによって光を生成することができる。
【手続補正１２】
【補正対象書類名】明細書
【補正対象項目名】００９６
【補正方法】変更
【補正の内容】
【００９６】
活性層１３４は３族−５族、２族−６族などの半導体化合物、例えば３族−５族、２族−６族の化合物半導体であってもよく、単一井戸構造、多重井戸構造、量子細線（Ｑｕａｎｔｕｍ−Ｗｉｒｅ）構造、量子ドット（Ｑｕａｎｔｕｍ  Ｄｏｔ）、又は量子ディスク（Ｑｕａｎｔｕｍ  Ｄｉｓｋ）構造を有することができる。
【手続補正１３】
【補正対象書類名】明細書
【補正対象項目名】００９７
【補正方法】変更
【補正の内容】
【００９７】
活性層１３４はＩｎｘＡｌｙＧａ１−ｘ−ｙＮ（０≦ｘ≦１、０≦ｙ≦１、０≦ｘ＋ｙ≦１）の組成式を有することができる。例えば、活性層１３４が量子井戸構造の場合、活性層１３４はＩｎｘＡｌｙＧａ１−ｘ−ｙＮ（０≦ｘ≦１、０≦ｙ≦１、０≦ｘ＋ｙ≦１）の組成式を有する井戸層（図示せず）及びＩｎａＡｌｂＧａ１−ａ−ｂＮ（０≦ａ≦１、０≦ｂ≦１、０≦ａ＋ｂ≦１）の組成式を有する障壁層（図示せず）を含むことができる。井戸層のエネルギーバンドギャップは障壁層のエネルギーバンドギャップより低くてもよい。井戸層及び障壁層は少なくとも１回以上交互に積層されることができる。
【手続補正１４】
【補正対象書類名】明細書
【補正対象項目名】００９８
【補正方法】変更
【補正の内容】
【００９８】
第２導電型半導体層１３６は３族−５族、２族−６族などの半導体化合物、例えばＩｎｘＡｌｙＧａ１−ｘ−ｙＮ（０≦ｘ≦１、０≦ｙ≦１、０≦ｘ＋ｙ≦１）の組成式を有する半導体であってもよく、ｐ型ドーパント（例えば、Ｍｇ、Ｚｎ、Ｃａ、Ｓｒ、Ｂａ）がドープされることができる。
【手続補正１５】
【補正対象書類名】明細書
【補正対象項目名】０１０２
【補正方法】変更
【補正の内容】
【０１０２】
半導体構造物１３０は、第１電極１４２との電気的接触のために、第１導電型半導体層１３２を露出させる一領域２０４を有することができる。
【手続補正１６】
【補正対象書類名】明細書
【補正対象項目名】０１０３
【補正方法】変更
【補正の内容】
【０１０３】
第１電極１４２は露出される第１導電型半導体層１３２の一領域２０４上に配置及び接続されることができる。
【手続補正１７】
【補正対象書類名】明細書
【補正対象項目名】０１０４
【補正方法】変更
【補正の内容】
【０１０４】
第２電極１４４は第２導電型半導体層上に配置されることができ、第２導電型半導体層１３６と電気的に接触する。第１電極１４２、及び第２電極１４４のそれぞれは導電性物質、例えばアルミニウム（Ａｌ）、チタン（Ｔｉ）、クロム（Ｃｒ）、ニッケル（Ｎｉ）、銅（Ｃｕ）、金（Ａｕ）の少なくとも１種を含むことができ、単層又は多層構造に形成されることができる。
【手続補正１８】
【補正対象書類名】明細書
【補正対象項目名】０１１４
【補正方法】変更
【補正の内容】
【０１１４】
窒化物半導体層２３０はパターン層２２５が形成された基板２４０の上面２４１上に配置される。窒化物半導体層２３０は図１及び図２の窒化物半導体層１２０と同一であってもよく、窒化物半導体層１２０についての説明を同様に適用することができる。
【手続補正１９】
【補正対象書類名】明細書
【補正対象項目名】０１１８
【補正方法】変更
【補正の内容】
【０１１８】
半導体構造物２２０は図１及び図２の半導体構造物１３０と同一であってもよく、半導体構造物１３０についての説明を同様に適用することができるが、第１電極の配置のために露出される第１導電型半導体層１３２の一領域についての説明は適用されない。
【手続補正２０】
【補正対象書類名】明細書
【補正対象項目名】０１２１
【補正方法】変更
【補正の内容】
【０１２１】
図１では、半導体構造物１３０を基準に第１及び第２電極が共に半導体構造物１３０の上部に位置するが、図８では半導体構造物２２０を基準に第１電極２５０は半導体構造物２２０の上部に配置され、第２電極２１０は半導体構造物２２０の下部に配置されることができる。
【手続補正２１】
【補正対象書類名】明細書
【補正対象項目名】０１２２
【補正方法】変更
【補正の内容】
【０１２２】
第２電極２１０は反射物質、例えば、Ａｇ、Ｎｉ、Ａｌ、Ｒｈ、Ｐｄ、Ｉｒ、Ｒｕ、Ｍｇ、Ｚｎ、Ｐｔ、Ａｕ及びＨｆの少なくとも１種を含む金属又は合金で形成される反射層を含むことができる。他の実施例では、反射層は金属又は合金とＩＺＯ、ＩＺＴＯ、ＩＡＺＯ、ＩＧＺＯ、ＩＧＴＯ、ＡＺＯ、ＡＴＯなどの透光伝導性物質を用いて単層又は多層に形成されることができる。例えば、反射層はＩＺＯ／Ｎｉ、ＡＺＯ／Ａｇ、ＩＺＯ／Ａｇ／Ｎｉ、ＡＺＯ／Ａｇ／Ｎｉなどに形成されることができる。
【手続補正２２】
【補正対象書類名】明細書
【補正対象項目名】０１２３
【補正方法】変更
【補正の内容】
【０１２３】
第２電極２１０は反射層と第２導電型半導体層２２６の間にオーム層をさらに含むことができる。オーム層は第２導電型半導体層２２６とオーム接触する金属、例えばＩｎ、Ｚｎ、Ｓｎ、Ｎｉ、Ｐｔ及びＡｇの少なくとも１種を含むことができる。また、オーム層は透光伝導性と金属を選択的に使用して形成されることができる。例えば、オーム層はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＺＴＯ（ｉｎｄｉｕｍ  ｚｉｎｃ  ｔｉｎ  ｏｘｉｄｅ）、ＩＡＺＯ（ｉｎｄｉｕｍ  ａｌｕｍｉｎｕｍ  ｚｉｎｃ  ｏｘｉｄｅ）、ＩＧＺＯ（ｉｎｄｉｕｍ  ｇａｌｌｉｕｍ  ｚｉｎ  ｃｏｘｉｄｅ）、ＩＧＴＯ（ｉｎｄｉｕｍ  ｇａｌｌｉｕｍ  ｔｉｎ  ｏｘｉｄｅ）、ＡＺＯ（ａｌｕｍｉｎｕｍ  ｚｉｎｃ  ｏｘｉｄｅ）、ＡＴＯ（ａｎｔｉｍｏｎｙ  ｔｉｎ  ｏｘｉｄｅ）、ＧＺＯ（ｇａｌｌｉｕｍ  ｚｉｎｃ  ｏｘｉｄｅ）、ＩｒＯｘ、ＲｕＯｘ、ＲｕＯｘ／ＩＴＯ、Ｎｉ、Ａｇ、Ｎｉ／ＩｒＯｘ／Ａｕ及びＮｉ／ＩｒＯｘ／Ａｕ／ＩＴＯの１種以上を含むことができ、単層又は多層に具現されることができる。
【手続補正２３】
【補正対象書類名】明細書
【補正対象項目名】０１２４
【補正方法】変更
【補正の内容】
【０１２４】
第２電極２１０は反射層の下に配置される支持基板をさらに含むことができる。
【手続補正２４】
【補正対象書類名】明細書
【補正対象項目名】０１２５
【補正方法】変更
【補正の内容】
【０１２５】
また、第２電極２１０は支持基板と反射層の間に配置されるバリアー層をさらに含むことができる。また、第２電極２１０はバリアー層と支持基板の間に配置されるボンディング層をさらに含むことができる。
【手続補正２５】
【補正対象書類名】明細書
【補正対象項目名】０１５０
【補正方法】変更
【補正の内容】
【０１５０】
例えば、第１導電型半導体層１１３２はＡｌｘＩｎｙＧａ（１−ｘ−ｙ）Ｎ（０≦ｘ≦１、０≦ｙ≦１、０≦ｘ＋ｙ≦１）の組成式を有する半導体物質を含むことができる。第１導電型半導体層１１３２はＧａＮ、ＩｎＮ、ＡｌＮ、ＩｎＧａＮ、ＡｌＧａＮ、ＩｎＡｌＧａＮ、ＡｌＩｎＮ、ＡｌＧａＡｓ、ＩｎＧａＡｓ、ＡｌＩｎＧａＡｓ、ＧａＰ、ＡｌＧａＰ、ＩｎＧａＰ、ＡｌＩｎＧａＰ及びＩｎＰのいずれか１種以上を含むことができる。
【手続補正２６】
【補正対象書類名】明細書
【補正対象項目名】０１５１
【補正方法】変更
【補正の内容】
【０１５１】
活性層１１３４は第１導電型半導体層１１３２上に配置され、第１導電型半導体層１１３２を通じて注入される電子（又は、正孔）と第２導電型半導体層１１３６を通じて注入される正孔（又は、電子）が互いに会って、活性層１１３４を成す物質固有のエネルギーバンドによって決定されるエネルギーを有する光を放出する層である。活性層１１３４は単一井戸構造、多重井戸構造、単一量子井戸構造、多重量子井戸構造（ＭＱＷ：Ｍｕｌｔｉ  Ｑｕａｎｔｕｍ  Ｗｅｌｌ）、量子細線（Ｑｕａｎｔｕｍ−Ｗｉｒｅ）構造、又は量子ドット（Ｑｕａｎｔｕｍ  Ｄｏｔ）構造の少なくとも一構造に形成されることができる。
【手続補正２７】
【補正対象書類名】明細書
【補正対象項目名】０１５５
【補正方法】変更
【補正の内容】
【０１５５】
第２導電型半導体層１１３６は活性層１１３４上に配置され、半導体化合物で形成されることができる。ＩＩＩ−Ｖ族又はＩＩ−ＶＩ族などの化合物半導体で具現されることができる。例えば、第２導電型半導体層１１３６はＩｎｘＡｌｙＧａ１−ｘ−ｙＮ（０≦ｘ≦１、０≦ｙ≦１、０≦ｘ＋ｙ≦１）の組成式を有する半導体物質を含むことができる。
【手続補正２８】
【補正対象書類名】明細書
【補正対象項目名】０１５９
【補正方法】変更
【補正の内容】
【０１５９】
実施例によると、活性層１１３４が前述したように紫外線波長帯域の光を放出する場合、第２導電型半導体層１１３６は第２導電型第１半導体層１１３６Ａと第２導電型第２半導体層１１３６Ｃを含むことができる。
【手続補正２９】
【補正対象書類名】明細書
【補正対象項目名】０１６７
【補正方法】変更
【補正の内容】
【０１６７】
第１電極１１４２はメッサ食刻（Ｍｅｓａ  ｅｔｃｈｉｎｇ）によって露出された第１導電型半導体層１１３２上に配置される。第１電極１１４２はオーム接触する物質を含んでオームの役割をすることができ、よって別途のオーム層（図示せず）が配置される必要がないこともある。もしくは、別途のオーム層が第１電極１１４２の下に配置されることもできる。
【手続補正３０】
【補正対象書類名】明細書
【補正対象項目名】０１９５
【補正方法】変更
【補正の内容】
【０１９５】
図１９を参照すると、基板（ｓｕｂｓｔｒａｔｅ）上で成長する窒化物系半導体（ＧａＮ）の中間にシリコン酸化物（ＳｉＯ２）などでマスクを形成して、マスク１８０１間の領域で成長する窒化物系半導体が垂直成長するだけではなくマスク上で水平成長することができる。この時、マスク１８０１によって欠陷を遮断することにより、マスク１８０１の上部領域では欠陥発生を無くすとか欠陥発生を減らすことができる。
【手続補正３１】
【補正対象書類名】明細書
【補正対象項目名】０２０７
【補正方法】変更
【補正の内容】
【０２０７】
実施例の半導体素子２００Ａは、第１導電型半導体層１１３２、活性層１１３４、及び第２導電型半導体層１１３６を含む半導体構造物１１３０を含むことができる。
【手続補正３２】
【補正対象書類名】明細書
【補正対象項目名】０２０８
【補正方法】変更
【補正の内容】
【０２０８】
図１２及び図１３で説明した第１導電型半導体層１１３２、活性層１２４、及び第２導電型半導体層１１３６の組成及び機能は第１導電型半導体層１１３２、活性層１１２４、及び第２導電型半導体層１１３６に適用されることができる。
【手続補正３３】
【補正対象書類名】明細書
【補正対象項目名】０２１６
【補正方法】変更
【補正の内容】
【０２１６】
図１５には前記既設定の高さが第２領域Ｓ２の上部面から第１導電型半導体層１１３２の一部分に示されているが、これは説明の便宜のためのもので、使用者は便宜によって所定の高さを多様に変形実施することができる。
【手続補正３４】
【補正対象書類名】明細書
【補正対象項目名】０２４３
【補正方法】変更
【補正の内容】
【０２４３】
例えば、第１周長は半導体素子２００Ａの半導体構造物１１３０の上部面の第１辺〜第３辺ａ、ｂ、ｃの長さの和であってもよい。
【手続補正３５】
【補正対象書類名】明細書
【補正対象項目名】０２６０
【補正方法】変更
【補正の内容】
【０２６０】
図１５〜図１８で説明した半導体構造物の形状、第１角α、第２角β又は第３角γ、及び第１周長及び第２周長に対する比率についての説明は図１〜図１０で説明した実施例１００、２００にも同様に適用することができる。
【手続補正３６】
【補正対象書類名】明細書
【補正対象項目名】０２８３
【補正方法】変更
【補正の内容】
【０２８３】
そして、導光板８４０はポリメチルメタクリレート（ＰｏｌｙＭｅｔｈｙｌＭｅｔｈＡｃｒｙｌａｔｅ；ＰＭＭＡ）、ポリカーボネート（ＰｏｌｙＣａｒｂｏｎａｔｅ；ＰＣ）、又はポリエチレン（ＰｏｌｙＥｔｈｙｌｅｎｅ；ＰＥ）などで形成されることができる。
【手続補正３７】
【補正対象書類名】明細書
【補正対象項目名】０２８５
【補正方法】変更
【補正の内容】
【０２８５】
そして、第２プリズムシート８６０において支持フィルムの一面の山と谷の方向は、第１プリズムシート８５０内の支持フィルムの一面の山と谷の方向に垂直であってもよい。これは、発光モジュールと反射シートから伝達された光をディスプレイパネル８７０の前面に均一に分散するためである。
【手続補正３８】
【補正対象書類名】明細書
【補正対象項目名】０２８８
【補正方法】変更
【補正の内容】
【０２８８】
ディスプレイパネル８７０には液晶表示パネル（Ｌｉｑｕｉｄ  ｃｒｙｓｔａｌ  ｄｉｓｐｌａｙ）が配置されることができ、液晶表示パネルの外に光源を必要とする他の種類の表示装置が備えられることができる。
【手続補正３９】
【補正対象書類名】特許請求の範囲
【補正対象項目名】全文
【補正方法】変更
【補正の内容】
【特許請求の範囲】
【請求項１】
第１導電型半導体層、第２導電型半導体層、及び前記第１導電型半導体層と前記第２導電型半導体層の間に配置される活性層を含む半導体構造物；
前記第１導電型半導体層と電気的に連結される第１電極；及び
前記第２導電型半導体層と電気的に連結される第２電極を含み、
前記半導体構造物の上部面は、互いに異なる方向に伸びる第１辺、第２辺、及び第３辺を含み、
第１周長と第２周長の比率は１．１〜１．２５であり、前記第１周長は前記第１辺、前記第２辺、及び前記第３辺の和であり、
前記第２周長は前記半導体構造物の上部面の面積と同一の面積を有する正三角形の第４辺、第５辺、及び第６辺の和である、半導体素子。
【請求項２】
前記半導体構造物の上部面の平面形状は前記第１辺、前記第２辺、及び前記第３辺を含む直角三角形であり、前記第１辺と前記第２辺間の角度は第１角度、前記第１辺と前記第３辺間の角度は第２角度、前記第２辺と前記第３辺間の角度は第３角度であり、
前記第１角度は直角、前記第２角度又は前記第３角度は２５°〜６５°であり、
前記活性層は紫外線波長の光を放出し、前記紫外線波長の光は１００ｎｍ〜４００ｎｍの波長を有する、請求項１に記載の半導体素子。
【請求項３】
前記半導体構造物の上部面の形状は前記第１辺、前記第２辺、及び前記第３辺を含む直角三角形である、請求項１又は２に記載の半導体素子。
【請求項４】
前記半導体構造物の下に配置される半導体基板；及び
前記半導体基板と前記発光構造物の間に配置され、互いに離隔する複数のパターンを含むパターン層をさらに含み、
前記パターン層はＡｌＮ層である、請求項１〜３のいずれか一項に記載の半導体素子。
【請求項５】
前記複数のパターンはストライプ（ｓｔｒｉｐｅ）状であり、
前記複数のパターンのそれぞれの幅は１０μｍ〜２０μｍであり、
前記複数のパターン間の離隔距離は２μｍ〜４μｍである、請求項４に記載の半導体素子。
【請求項６】
前記複数のパターンのそれぞれは円板形又は多面体形であり、
前記複数のパターンのそれぞれの直径は２μｍ〜５μｍであり、
前記複数のパターン間の離隔距離は０．４μｍ〜１．５μｍである、請求項４に記載の半導体素子。
【請求項７】
垂直方向に前記複数のパターンのそれぞれの幅又は直径は減少し、前記垂直方向は前記半導体基板から前記半導体構造物に向かう方向である、請求項４に記載の半導体素子。
【請求項８】
前記パターン層は透光性の絶縁物質である、請求項４に記載の半導体素子。
【請求項９】
前記パターン層は前記半導体基板の中心から外周の方向に第１〜第ｎパターンを含み、
前記第１〜第ｎパターンのそれぞれはリング形であり、
第ｎ−１パターンは第ｎパターンの内周面の内側に位置する前記半導体基板の上部面に配置される、請求項４に記載の半導体素子。
【請求項１０】
前記半導体基板の上面の全面積に対して前記パターン層が占める面積は７０％以上である、請求項５に記載の半導体素子。
【請求項１１】
前記第１〜第ｎパターンのそれぞれの外周面の形状は前記半導体基板の外周面の形状と同一である、請求項９に記載の半導体素子。
【請求項１２】
前記第１〜第ｎパターンのそれぞれの最短距離は前記半導体基板の中心から前記半導体基板の外周縁の方向に増加し、
前記最短距離は前記半導体基板の中心から前記第１〜第ｎパターンのそれぞれの外周面までの最短離隔距離である、請求項９に記載の半導体素子。
【請求項１３】
前記第１〜第ｎパターンのそれぞれの直径は２μｍ〜５μｍであり、前記第１〜第ｎパターンの間の距離は０．４μｍ〜１．５μｍである、請求項９に記載の半導体素子。
【請求項１４】
前記半導体基板の上面の全面積に対して前記パターン層が占める面積は９５％以下である、請求項１０に記載の半導体素子。
【請求項１５】
前記半導体構造物は前記第１導電型半導体層を露出させる領域を含み、
前記第１電極は前記第１導電型半導体層の前記露出された領域と連結され、
前記第１電極は三角形であり、前記第２電極は台形である、請求項１〜１４のいずれか一項に記載の半導体素子。
【国際調査報告】
2019501541.tif 000028
2019501541.tif 000029
2019501541.tif 000030
2019501541.tif 000031